"下記化学式1で表される光反応性基を有する環状オレフィン化合物:前記化学式1中、qは、0~4の整数であり、R1、R2、R3、およびR4のうちの少なくとも一つは、下記化学式1aおよび1bからなる群より選択されたラジカルであり、化学式1aまたは1bのラジカルであるものを除いた残りのR1~R4は、互いに同一または異なり、それぞれ独立して、水素;ハロゲン;置換または非置換の炭素数1~20の線状または分枝状アルキル;置換または非置換の炭素数2~20の線状または分枝状アルケニル;置換または非置換の炭素数2~20の線状または分枝状アルキニル;置換または非置換の炭素数3~12のシクロアルキル;置換または非置換の炭素数6~40のアリール;および酸素、窒素、リン、硫黄、ケイ素、およびホウ素の中で選択された少なくとも一つ以上を含む極性官能基からなる群より選択され、前記R1~R4が水素;ハロゲン;もしくは極性官能基でない場合、R1とR2、R3とR4からなる群より選択された一つ以上の組み合わせが互いに連結されて炭素数1~10のアルキリデングループを形成するか;またはR1もしくはR2がR3およびR4のうちのいずれか一つと連結されて炭素数4~12の飽和もしくは不飽和脂肪族環、もしくは炭素数6~24の芳香族環を形成することができ、前記化学式1aおよび1b中、Aは、単純結合、酸素、硫黄または-NH-であり、Bは、単純結合、置換または非置換の炭素数1~20のアルキレン、カルボニル、カルボキシ、エステル、置換または非置換の炭素数6~40のアリーレン、および置換または非置換の炭素数6~40のヘテロアリーレンからなる群より選択され、Xは、酸素または硫黄であり;R9は、単純結合、置換または非置換の炭素数1~20のアルキレン、置換または非置換の炭素数2~20のアルケニレン、置換または非置換の炭素数3~12のシクロアルキレン、置換または非置換の炭素数6~40のアリーレン、置換または非置換の炭素数7~15のアラルキレン、および置換または非置換の炭素数2~20のアルキニレンからなる群より選択され、R10~R14のうちの少なくとも一つは、-L-R15-R16-置換または非置換の炭素数6~40のアリールで表されるラジカルであり、これを除いた残りのR10~R14は、互いに同一または異なり、それぞれ独立して、水素、ハロゲン、置換または非置換の炭素数1~20のアルキル;置換または非置換の炭素数1~20のアルコキシ;置換または非置換の炭素数6~30のアリールオキシ;置換または非置換の炭素数6~40のアリールおよび14族、15族または16族のヘテロ元素を含む炭素数6~40のヘテロアリールからなる群より選択され、Lは、酸素、硫黄、-NH-、置換または非置換の炭素数1~20のアルキレン、カルボニル、カルボキシ、-CONH-および置換または非置換の炭素数6~40のアリーレンからなる群より選択され、R15は、置換または非置換の炭素数1~10のアルキルであり、R16は、単純結合、-O-、-C=OO-、-OC=O-、-NH-、-S-および-C=O-からなる群より選択される。前記-L-R15-R16-置換または非置換の炭素数6~40のアリールのラジカルは、下記化学式2で表されるラジカルである、請求項1に記載の環状オレフィン化合物:前記化学式2中、R15およびR16は、化学式1の定義と同意義であり、R17~R21は、互いに同一または異なり、それぞれ独立して、水素;ハロゲン;置換または非置換の炭素数1~20のアルキル;置換または非置換の炭素数1~20のアルコキシ;置換または非置換の炭素数6~30のアリールオキシ;置換または非置換の炭素数6~40のアリール;14族、15族または16族のヘテロ元素を含む炭素数6~40のヘテロアリール、および置換または非置換の炭素数6~40のアルコキシアリールからなる群より選択される。前記化学式1のR1およびR2のうちの少なくとも一つは、前記化学式1aまたは化学式1bで表される、請求項1に記載の環状オレフィン化合物。前記極性官能基は、以下に羅列された官能基からなる群より選択される、請求項1に記載の環状オレフィン化合物:-OR6、-OCOOR6、-R5OCOOR6、-COOR6、-R5COOR6、-COR6、-R5COR6、-OCOR6、-R5OCOR6、-R5Op-OR6、-OR5p-OR6、-CO-O-COR6、-R5CO-O-COR6、-SR6、-R5SR6、-SSR6、-R5SSR6、-S=OR6、-R5S=OR6、-R5C=SR6-、-R5C=SSR6、-R5SO3R6、-SO3R6、-R5N=C=S、-N=C=S、-NCO、-R5-NCO、-CN、-R5CN、-NNC=SR6、-R5NNC=SR6、-NO2、-R5NO2、前記極性官能基中、pは、1~10の整数であり、R5は、置換または非置換の炭素数1~20の線状または分枝状アルキレン;置換または非置換の炭素数2~20の線状または分枝状アルケニレン;置換または非置換の炭素数2~20の線状または分枝状アルキニレン;置換または非置換の炭素数3~12のシクロアルキレン;置換または非置換の炭素数6~40のアリーレン;置換または非置換の炭素数1~20のカルボニルオキシレン;または置換または非置換の炭素数1~20のアルコキシレンであり、R6、R7およびR8は、それぞれ独立して、水素;ハロゲン;置換または非置換の炭素数1~20の線状または分枝状アルキル;置換または非置換の炭素数2~20の線状または分枝状アルケニル;置換または非置換の炭素数2~20の線状または分枝状アルキニル;置換または非置換の炭素数3~12のシクロアルキル;置換または非置換の炭素数6~40のアリール;置換または非置換の炭素数1~20のアルコキシ;および置換または非置換の炭素数1~20のカルボニルオキシからなる群より選択される。前記置換または非置換の炭素数6~40のアリール;または14族、15族または16族のヘテロ元素を含む炭素数6~40のヘテロアリールは、以下に羅列された官能基からなる群より選択される、請求項1に記載の環状オレフィン化合物:上記式中、R’10~R’18は、互いに同一または異なり、それぞれ独立して、置換または非置換の炭素数1~20の線状または分枝状アルキル、置換または非置換の炭素数1~20のアルコキシ、置換または非置換の炭素数6~30のアリールオキシ、および置換または非置換の炭素数6~40のアリールからなる群より選択される。下記化学式3aまたは3bの繰り返し単位を含む、光反応性重合体:前記化学式3aおよび3b中、それぞれ独立して、qは、0~4の整数であり、mは、50~5000であり、R1、R2、R3、およびR4のうちの少なくとも一つは、下記化学式1aおよび1bからなる群より選択されたラジカルであり、化学式1aまたは1bのラジカルであるものを除いた残りのR1~R4は、互いに同一または異なり、それぞれ独立して、水素;ハロゲン;置換または非置換の炭素数1~20の線状または分枝状アルキル;置換または非置換の炭素数2~20の線状または分枝状アルケニル;置換または非置換の炭素数2~20の線状または分枝状アルキニル;置換または非置換の炭素数3~12のシクロアルキル;置換または非置換の炭素数6~40のアリール;および酸素、窒素、リン、硫黄、ケイ素、およびホウ素の中で選択された少なくとも一つ以上を含む極性官能基からなる群より選択され、前記R1~R4が水素;ハロゲン;もしくは極性官能基でない場合、R1とR2、R3とR4からなる群より選択された一つ以上の組み合わせが互いに連結されて炭素数1~10のアルキリデングループを形成するか;またはR1もしくはR2がR3およびR4のうちのいずれか一つと連結されて炭素数4~12の飽和もしくは不飽和脂肪族環、または炭素数6~24の芳香族環を形成することができ、前記化学式1aおよび1b中、Aは、単純結合、酸素、硫黄または-NH-であり、Bは、単純結合、置換または非置換の炭素数1~20のアルキレン、カルボニル、カルボキシ、エステル、置換または非置換の炭素数6~40のアリーレン、および置換または非置換の炭素数6~40のヘテロアリーレンからなる群より選択され、Xは、酸素または硫黄であり;R9は、単純結合、置換または非置換の炭素数1~20のアルキレン、置換または非置換の炭素数2~20のアルケニレン、置換または非置換の炭素数3~12のシクロアルキレン、置換または非置換の炭素数6~40のアリーレン、置換または非置換の炭素数7~15のアラルキレン、および置換または非置換の炭素数2~20のアルキニレンからなる群より選択され、R10~R14のうちの少なくとも一つは、-L-R15-R16-置換または非置換の炭素数6~40のアリールで表されるラジカルであり、これを除いた残りのR10~R14は、互いに同一または異なり、それぞれ独立して、水素、ハロゲン、置換または非置換の炭素数1~20のアルキル;置換または非置換の炭素数1~20のアルコキシ;置換または非置換の炭素数6~30のアリールオキシ;置換または非置換の炭素数6~40のアリールおよび14族、15族または16族のヘテロ元素を含む炭素数6~40のヘテロアリールからなる群より選択され、Lは、酸素、硫黄、-NH-、置換または非置換の炭素数1~20のアルキレン、カルボニル、カルボキシ、-CONH-および置換または非置換の炭素数6~40のアリーレンからなる群より選択され、R15は、置換または非置換の炭素数1~10のアルキルであり、R16は、単純結合、-O-、-C=OO-、-OC=O-、-NH-、-S-および-C=O-からなる群より選択される。前記-L-R15-R16-置換または非置換の炭素数6~40のアリールのラジカルは、下記化学式2で表されるラジカルである、請求項6に記載の光反応性重合体:前記化学式2中、R15およびR16は、化学式1の定義と同意義であり、R17~R21は、互いに同一または異なり、それぞれ独立して、水素;ハロゲン;置換または非置換の炭素数1~20のアルキル;置換または非置換の炭素数1~20のアルコキシ;置換または非置換の炭素数6~30のアリールオキシ;置換または非置換の炭素数6~40のアリール;14族、15族または16族のヘテロ元素を含む炭素数6~40のヘテロアリール、および置換または非置換の炭素数6~40のアルコキシアリールからなる群より選択される。10,000~1,000,000の重量平均分子量を有する、請求項6に記載の光反応性重合体。10族の遷移金属を含む前触媒および助触媒を含む触媒組成物の存在下に、化学式1のモノマーを付加重合して化学式3aの繰り返し単位を形成する段階を含む請求項6に記載の光反応性重合体の製造方法:前記化学式1中、q、R1、R2、R3、およびR4は、化学式3aの定義と同意義である。4族、6族、または8族の遷移金属を含む前触媒および助触媒を含む触媒組成物の存在下に、化学式1のモノマーを開環重合して化学式3bの繰り返し単位を形成する段階を含む請求項6に記載の光反応性重合体の製造方法:前記化学式1中、q、R1、R2、R3、およびR4は、化学式3bの定義と同意義である。前記開環重合段階では、前記化学式1のモノマーに含まれているノルボルネン環中の二重結合に水素が添加されて開環および重合が行われる、請求項10に記載の光反応性重合体の製造方法。請求項6~8のいずれか一項に記載の光反応性重合体を含む、配向膜。請求項12に記載の配向膜と、配向膜上の液晶層を含む、液晶位相差フィルム。請求項12に記載の配向膜を含む、表示素子。本発明は、優れた液晶配向性および配向速度を示しながらも、偏光方向に応じた配向方向の変化が容易な特性を有する光反応性重合体を提供することができるようにする環状オレフィン化合物を提供することにその目的がある。また、本発明は、優れた液晶配向性および配向速度を示しながらも、偏光方向に応じた配向方向の変化が容易な特性を有する光反応性重合体およびその製造方法を提供することにその目的がある。さらに、本発明は、前記光反応性重合体を含む配向膜および表示素子を提供することにその目的がある。本発明は下記化学式1で表される光反応性基を有する環状オレフィン化合物を提供する:前記化学式1中、qは、0~4の整数であり、R1、R2、R3、およびR4のうちの少なくとも一つは、下記化学式1aおよび1bからなる群より選択されたラジカルであり、化学式1aまたは1bのラジカルであるものを除いた残りのR1~R4は、互いに同一または異なり、それぞれ独立して、水素;ハロゲン;置換または非置換の炭素数1~20の線状または分枝状アルキル;置換または非置換の炭素数2~20の線状または分枝状アルケニル;置換または非置換の炭素数2~20の線状または分枝状アルキニル;置換または非置換の炭素数3~12のシクロアルキル;置換または非置換の炭素数6~40のアリール;および酸素、窒素、リン、硫黄、ケイ素、およびホウ素の中で選択された少なくとも一つ以上を含む極性官能基からなる群より選択され、前記R1~R4が水素;ハロゲン;もしくは極性官能基でない場合、R1とR2、R3とR4からなる群より選択された一つ以上の組み合わせが互いに連結されて炭素数1~10のアルキリデングループを形成するか、またはR1もしくはR2がR3およびR4のうちのいずれか一つと連結されて炭素数4~12の飽和もしくは不飽和脂肪族環、もしくは炭素数6~24の芳香族環を形成することができ、前記化学式1aおよび1b中、Aは、単純結合、酸素、硫黄または-NH-であり、Bは、単純結合、置換または非置換の炭素数1~20のアルキレン、カルボニル、カルボキシ、エステル、置換または非置換の炭素数6~40のアリーレン、および置換または非置換の炭素数6~40のヘテロアリーレンからなる群より選択され、Xは、酸素または硫黄であり;R9は、単純結合、置換または非置換の炭素数1~20のアルキレン、置換または非置換の炭素数2~20のアルケニレン、置換または非置換の炭素数3~12のシクロアルキレン、置換または非置換の炭素数6~40のアリーレン、置換または非置換の炭素数7~15のアラルキレン、および置換または非置換の炭素数2~20のアルキニレンからなる群より選択され、R10~R14のうちの少なくとも一つは、-L-R15-R16-置換または非置換の炭素数6~40のアリールで表されるラジカルであり、これを除いた残りのR10~R14は、互いに同一または異なり、それぞれ独立して、水素、ハロゲン、置換または非置換の炭素数1~20のアルキル;置換または非置換の炭素数1~20のアルコキシ;置換または非置換の炭素数6~30のアリールオキシ;置換または非置換の炭素数6~40のアリールおよび14族、15族または16族のヘテロ元素を含む炭素数6~40のヘテロアリールからなる群より選択され、Lは、酸素、硫黄、-NH-、置換または非置換の炭素数1~20のアルキレン、カルボニル、カルボキシ、-CONH-および置換または非置換の炭素数6~40のアリーレンからなる群より選択され、R15は、置換または非置換の炭素数1~10のアルキルであり、R16は、単純結合、-O-、-C=OO-、-OC=O-、-NH-、-S-および-C=O-からなる群より選択される。また、本発明は、下記化学式3aまたは3bの繰り返し単位を含む光反応性重合体を提供する:前記化学式3aおよび3b中、それぞれ独立して、mは、50~5000であり、q、R1、R2、R3、およびR4は、化学式1の定義と同意義である。また、本発明は、10族の遷移金属を含む前触媒および助触媒を含む触媒組成物の存在下に、化学式1のモノマーを付加重合して化学式3aの繰り返し単位を形成する段階を含む前記化学式3aの繰り返し単位を含む光反応性重合体の製造方法を提供する:前記化学式1中、q、R1、R2、R3、およびR4は、前記で既に定義されたものと同意義である。また、本発明は、4族、6族、または8族の遷移金属を含む前触媒および助触媒を含む触媒組成物の存在下に、前記化学式1のモノマーを開環重合して化学式3bの繰り返し単位を形成する段階を含む前記化学式3bの繰り返し単位を含む光反応性重合体の製造方法を提供する:さらに、本発明は、前記光反応性重合体を含む配向膜を提供する。さらに、本発明は、前記配向膜と、配向膜上の液晶層を含む液晶位相差フィルムを提供する。さらに、本発明は、前記配向膜を含む表示素子を提供する。本発明の環状オレフィン化合物から得られた光反応性重合体は、光反応性基の末端にアルアルキルが含まれているバルキーなbulky置換体が結合されている。このようなバルキーな置換体の影響で前記光反応性重合体は液晶配向性および配向速度が既存の光反応性重合体よりも大きく優れている。また、前記光反応性重合体は、光反応性基が比較的に自由に移動することができるため、偏光方向に応じて配向方向の変化が相当自由である。そのため、前記光反応性重合体およびこれを含む配向膜は、3次元立体画像の具現などのために適用されるパターン化されたリターダー、パターン化されたcell配向膜などに好適に適用され得る。したがって、このような光反応性重合体は、多様な液晶表示素子などに適用される多様なコーティング組成物およびこれから形成された配向膜で光配向重合体として好適に適用され得、これを含む配向膜は優れた特性を示すことができる。以下、本発明の実施形態による環状オレフィン化合物、光反応性重合体、その製造方法および配向膜などについて詳しく説明する。本発明の一実施形態によれば、下記化学式1で表される光反応性基を有する環状オレフィン化合物が提供される:前記化学式1中、qは、0~4の整数であり、R1、R2、R3、およびR4のうちの少なくとも一つは、下記化学式1aおよび1bからなる群より選択されたラジカルであり、化学式1aまたは1bのラジカルであるものを除いた残りのR1~R4は、互いに同一または異なり、それぞれ独立して、水素;ハロゲン;置換または非置換の炭素数1~20の線状または分枝状アルキル;置換または非置換の炭素数2~20の線状または分枝状アルケニル;置換または非置換の炭素数2~20の線状または分枝状アルキニル;置換または非置換の炭素数3~12のシクロアルキル;置換または非置換の炭素数6~40のアリール;および酸素、窒素、リン、硫黄、ケイ素、およびホウ素の中で選択された少なくとも一つ以上を含む極性官能基からなる群より選択され、前記R1~R4が水素;ハロゲン;もしくは極性官能基でない場合、R1とR2、R3とR4からなる群より選択された一つ以上の組み合わせが互いに連結されて炭素数1~10のアルキリデングループを形成するか;またはR1もしくはR2がR3およびR4のうちのいずれか一つと連結されて炭素数4~12の飽和もしくは不飽和脂肪族環、もしくは炭素数6~24の芳香族環を形成することができ、前記化学式1aおよび1b中、Aは、単純結合、酸素、硫黄または-NH-であり、Bは、単純結合、置換または非置換の炭素数1~20のアルキレン、カルボニル、カルボキシ、エステル、置換または非置換の炭素数6~40のアリーレン、および置換または非置換の炭素数6~40のヘテロアリーレンからなる群より選択され、Xは、酸素または硫黄であり;R9は、単純結合、置換または非置換の炭素数1~20のアルキレン、置換または非置換の炭素数2~20のアルケニレン、置換または非置換の炭素数3~12のシクロアルキレン、置換または非置換の炭素数6~40のアリーレン、置換または非置換の炭素数7~15のアラルキレン、および置換または非置換の炭素数2~20のアルキニレンからなる群より選択され、R10~R14のうちの少なくとも一つは、-L-R15-R16-置換または非置換の炭素数6~40のアリールで表されるラジカルであり、これを除いた残りのR10~R14は、互いに同一または異なり、それぞれ独立して、水素、ハロゲン、置換または非置換の炭素数1~20のアルキル;置換または非置換の炭素数1~20のアルコキシ;置換または非置換の炭素数6~30のアリールオキシ;置換または非置換の炭素数6~40のアリールおよび14族、15族または16族のヘテロ元素を含む炭素数6~40のヘテロアリールからなる群より選択され、Lは、酸素、硫黄、-NH-、置換または非置換の炭素数1~20のアルキレン、カルボニル、カルボキシ、-CONH-および置換または非置換の炭素数6~40のアリーレンからなる群より選択され、R15は、置換または非置換の炭素数1~10のアルキルであり、R16は、単純結合、-O-、-C=OO-、-OC=O-、-NH-、-S-および-C=O-からなる群より選択される。このような環状オレフィン化合物中、前記-L-R15-R16-置換または非置換の炭素数6~40のアリールのラジカルは、前記リンカーLが酸素になり、アリールがフェニルになって下記化学式2で表されるラジカルになることができ、その他にも多様なアリールおよびリンカーLを有するラジカルになることができる:前記化学式2中、R15およびR16は、化学式1の定義と同意義であり、R17~R21は、互いに同一または異なり、それぞれ独立して、水素;ハロゲン;置換または非置換の炭素数1~20のアルキル;置換または非置換の炭素数1~20のアルコキシ;置換または非置換の炭素数6~30のアリールオキシ;置換または非置換の炭素数6~40のアリール;14族、15族または16族のヘテロ元素を含む炭素数6~40のヘテロアリール、および置換または非置換の炭素数6~40のアルコキシアリールからなる群より選択される。このような環状オレフィン化合物は、シンナメート構造などのような光反応性基末端に-L-R15-R16-置換または非置換の炭素数6~40のアリールで表される置換体が結合されている。このような置換体は、リンカーLを媒介としてアルキルおよびアリールが順次連結されたアルアルキル構造を含むものである。前記アルアルキル構造のようなバルキーなbulky化学構造がリンカーLを媒介として光反応性基末端に連結されることによって、光反応性基の間に大きい自由空間freevolumeが確保され得る。これは前記バルキーなアルアルキル構造同士の立体障害効果sterichindranceなどに起因したものと見られる。そのため、前記環状オレフィン化合物から製造された光反応性重合体および配向膜では、シンナメート構造のような光反応性基が大きく確保された自由空間内で相対的に自由に移動流動または反応することができ、これに対する他の反応基または置換基などの阻害が最少化される。その結果、前記光反応性重合体および配向膜内の光反応性基はより優れた光反応性、配向速度および光配向性などを示すことができる。特に、シンナメート構造などの光反応性基は偏光によりdimerizationとisomerizationを同時に起こす方式で光配向されるが、前記大きい自由空間内でこのような光配向が特別な阻害なしにより円滑で急速に起きることができる。結果的に、前記環状オレフィン化合物から製造された光反応性重合体および配向膜は、より優れた光反応性、配向性および配向速度を示すことができる。また、前記光反応性重合体および配向膜では、光反応性基の間に大きい自由空間が確保されているため、偏光方向の変化に応じて光反応性基が相対的に自由に配向方向を変えることができる。その結果、偏光方向に応じた配向方向の変化がより円滑に起こることができ、立体画像の具現などのために適用されるパターン化されたリターダー、パターン化されたcell配向膜などに好適に適用され得る。最近、広視野角の要求により、TFT-cell配向膜を光配向膜に代替し、パターニングして液晶の多方向パターン化を通じて広視野角を実現しようとする試みが報告されている。しかしながら、既存の配向膜は偏光方向に応じて配向方向が決定されるため、その方向のパターンが必要であれば2つのmaskを使用される工程が必要である。しかしながら、上述した光反応性重合体およびこれを含む配向膜は、一旦偏光を照射した後にも他の方向の偏光により配向方向が再び変わり得るため、一つのmask工程で所望の配向膜を実現することができる。結果的に、前記環状オレフィン化合物は、優れた液晶配向性および配向速度を示すことができながらも、偏光方向に応じた配向方向の変化が容易であって多様な配向膜に適用可能な光反応性重合体の提供を可能にする。以下、前記環状オレフィン化合物およびこれから得られる光反応性重合体などについてより具体的に説明する。前記環状オレフィン化合物において、前記R1~R4等に置換され得る極性官能基、つまり、酸素、窒素、リン、硫黄、ケイ素、およびホウ素の中で選択された少なくとも一つ以上を含む極性官能基は、以下に羅列された官能基らからなる群より選択され得、その他にも酸素、窒素、リン、硫黄、ケイ素またはホウ素の中で選択された一つ以上を含む多様な極性官能基になることができる:-OR6、-OCOOR6、-R5OCOOR6、-COOR6、-R5COOR6、-COR6、-R5COR6、-OCOR6、-R5OCOR6、-R5Op-OR6、-OR5p-OR6、-CO-O-COR6、-R5CO-O-COR6、-SR6、-R5SR6、-SSR6、-R5SSR6、-S=OR6、-R5S=OR6、-R5C=SR6-、-R5C=SSR6、-R5SO3R6、-SO3R6、-R5N=C=S、-N=C=S、-NCO、-R5-NCO、-CN、-R5CN、-NNC=SR6、-R5NNC=SR6、-NO2、-R5NO2、このような極性官能基中、pは、1~10の整数であり、R5は、置換または非置換の炭素数1~20の線状または分枝状アルキレン;置換または非置換の炭素数2~20の線状または分枝状アルケニレン;置換または非置換の炭素数2~20の線状または分枝状アルキニレン;置換または非置換の炭素数3~12のシクロアルキレン;置換または非置換の炭素数6~40のアリーレン;置換または非置換の炭素数1~20のカルボニルオキシレン;または置換または非置換の炭素数1~20のアルコキシレンであり、R6、R7およびR8は、それぞれ独立して、水素;ハロゲン;置換または非置換の炭素数1~20の線状または分枝状アルキル;置換または非置換の炭素数2~20の線状または分枝状アルケニル;置換または非置換の炭素数2~20の線状または分枝状アルキニル;置換または非置換の炭素数3~12のシクロアルキル;置換または非置換の炭素数6~40のアリール;置換または非置換の炭素数1~20のアルコキシ;および置換または非置換の炭素数1~20のカルボニルオキシからなる群より選択される。また、前記環状オレフィン化合物中、前記置換または非置換の炭素数6~40のアリール;または14族、15族または16族のヘテロ元素を含む炭素数6~40のヘテロアリールは、以下に羅列された官能基からなる群より選択され得、その他にも多様なアリールまたはヘテロアリールになることができる:このような官能基中、前記R’10~R’18は、互いに同一または異なり、残りは、それぞれ独立して、置換または非置換の炭素数1~20の線状または分枝状アルキル、置換または非置換の炭素数1~20のアルコキシ、置換または非置換の炭素数6~30のアリールオキシ、および置換または非置換の炭素数6~40のアリールからなる群より選択される。そして、前記環状オレフィン化合物において、前記化学式1のR1~R4のうちの少なくとも一つは、化学式1aまたは1bの光反応性基になるが、例えば、R1またはR2のうちの少なくとも一つは、前記光反応性基になることができる。このような環状オレフィン化合物を利用して優れた配向性などを示す光反応性重合体の提供が可能になる。一方、上述した環状オレフィン化合物の構造において、各置換基の定義を以下で具体的に説明する:まず、アルキルは、1~20個、好ましくは1~10個、より好ましくは1~6個の炭素原子の線状または分枝状飽和一価炭化水素部位を意味する。アルキル基は非置換されたもののみならず、後述する一定の置換基によりさらに置換されたものも包括して称すことができる。アルキル基の例として、メチル、エチル、プロピル、2-プロピル、n-ブチル、イソ-ブチル、tert-ブチル、ペンチル、ヘキシル、ドデシル、フルオロメチル、ジフルオロメチル、トリフルオロメチル、クロロメチル、ジクロロメチル、トリクロロメチル、ヨードメチル、ブロモメチルなどが挙げられる。アルケニルは、1以上の炭素-炭素二重結合を含む2~20個、好ましくは2~10個、より好ましくは2~6個の炭素原子の線状または分枝状一価炭化水素部位を意味する。アルケニル基は、炭素-炭素二重結合を含む炭素原子を通じてまたは飽和された炭素原子を通じて結合され得る。アルケニル基は、非置換されたもののみならず、後述する一定の置換基によりさらに置換されたものも包括して称すことができる。アルケニル基の例として、エテニル、1-プロフェニル、2-プロフェニル、2-ブテニル、3-ブテニル、ペンテニル、5-ヘキセニル、ドデセニルなどが挙げられる。シクロアルキルは、3~12個の環炭素の飽和または不飽和された非芳香族一価モノサイクリック、バイサイクリックまたはトリサイクリック炭化水素部位を意味し、後述する一定の置換基によりさらに置換されたものも包括して称すことができる。例えば、シクロプロピル、シクロブチル、シクロペンチル、シクルロペンテニル、シクロヘキシル、シクロヘキセニル、シクルロヘプチル、シクロオクチル、デカヒドロナフタレニル、アダマンチル、ノルボルニルつまり、バイシクロ[2,2,1]ヘプト-5-エニルなどが挙げられる。アリールは、6~40個、好ましくは6~12個の環原子を有する一価モノサイクリック、バイサイクリックまたはトリサイクリック芳香族炭化水素部位を意味し、後述する一定の置換基によりさらに置換されたものも包括して称すことができる。アリール基の例として、フェニル、ナフタレニルおよびフルオレニルなどが挙げられる。アルコキシアリールは、前記定義されたアリール基の水素原子1個以上がアルコキシ基で置換されているものを意味する。アルコキシアリール基の例として、メトキシフェニル、エトキシフェニル、プロポキシフェニル、ブトキシフェニル、ペントキシフェニル、ヘキトキシフェニル、ヘプトキシ、オキトキシ、ナノキシ、メトキシビフェニル、メトキシナフタレニル、メトキシフルオレニルあるいはメトキシアントラセニルなどが挙げられる。アルアルキルは、前記定義されたアルキル基の水素原子が1個以上がアリール基で置換されているものを意味し、後述する一定の置換基によりさらに置換されたものも包括して称すことができる。例えば、ベンジル、ベンズヒドリルおよびトリチルなどが挙げられる。アルキニルは、1以上の炭素-炭素三重結合を含む2~20個の炭素原子、好ましくは2~10個、より好ましくは2~6個の線状または分枝状の一価炭化水素部位を意味する。アルキニル基は、炭素-炭素三重結合を含む炭素原子を通じてまたは飽和された炭素原子を通じて結合され得る。アルキニル基は、後述する一定の置換基によりさらに置換されたものも包括して称すことができる。例えば、エチニルおよびプロピニルなどが挙げられる。アルキレンは、1~20個、好ましくは1~10個、より好ましくは1~6個の炭素原子の線状または分枝状の飽和された二価炭化水素部位を意味する。アルキレン基は、後述する一定の置換基によりさらに置換されたものも包括して称すことができる。アルキレン基の例として、メチレン、エチレン、プロピレン、ブチレン、ヘキシレンなどが挙げられる。アルケニレンは、1以上の炭素-炭素二重結合を含む2~20個、好ましくは2~10個、より好ましくは2~6個の炭素原子の線状または分枝状の二価炭化水素部位を意味する。アルケニレン基は、炭素-炭素二重結合を含む炭素原子を通じておよび/または飽和された炭素原子を通じて結合され得る。アルケニレン基は、後述する一定の置換基によりさらに置換されたものも包括して称すことができる。シクロアルキレンは、3~12個の環炭素の飽和または不飽和された非芳香族二価モノサイクリック、バイサイクリックまたはトリサイクリック炭化水素部位を意味し、後述する一定の置換基によりさらに置換されたものも包括して称すことができる。例えば、シクロプロピレン、シクロブチレンなどが挙げられる。アリーレンは、6~20個、好ましくは6~12個の環原子を有する二価モノサイクリック、バイサイクリックまたはトリサイクリック芳香族炭化水素部位を意味し、後述する一定の置換基によりさらに置換されたものも包括して称すことができる。芳香族部分は、炭素原子のみを含む。アリーレン基の例として、フェニレンなどが挙げられる。アラルキレンは、前記定義されたアルキル基の水素原子が1個以上がアリール基で置換されている二価部位を意味し、後述する一定の置換基によりさらに置換されたものも包括して称すことができる。例えば、ベンジレンなどが挙げられる。アルキニレンは、1以上の炭素-炭素三重結合を含む2~20個の炭素原子、好ましくは2~10個、より好ましくは2~6個の線状または分枝状の二価炭化水素部位を意味する。アルキニレン基は、炭素-炭素三重結合を含む炭素原子を通じてまたは飽和された炭素原子を通じて結合され得る。アルキニレン基は、後述する一定の置換基によりさらに置換されたものも包括して称すことができる。例えば、エチニレンまたはプロピニレンなどが挙げられる。以上で説明した置換基が置換または非置換されたということは、これら各置換基自体のみならず、一定の置換基によりさらに置換されたものも包括されることを意味する。本明細書で、特別に他の定義がない限り、各置換基にさらに置換され得る置換基の例としては、ハロゲン、アルキル、アルケニル、アルキニル、ハロアルキル、ハロアルケニル、ハロアルキニル、アリール、ハロアリール、アルアルキル、ハロアルアルキル、アルコキシ、ハロアルコキシ、カルボニルオキシ、ハロカルボニルオキシ、アリールオキシ、ハロアリールオキシ、シリル、シロキシまたは上述したような酸素、窒素、リン、硫黄、ケイ素またはホウ素を含む極性官能基などが挙げられる。上述した環状オレフィン化合物は、環状オレフィン、例えば、ノルボルネン系化合物に所定の置換基、より具体的には、化学式1aまたは1bの光反応性基などを導入する通常の方法により製造され得る。例えば、ノルボルネンメタノールなどのノルボルネンアルキルオールと、化学式1aまたは1bの光反応性基を有するカルボン酸化合物などを縮合反応させて前記環状オレフィン化合物を製造することができ、その他化学式1aまたは1bの光反応性基の構造および種類に応じて多様な方法で前記光反応性基を導入して上述した環状オレフィン化合物を製造することができる。一方、本発明の他の実施形態によれば、下記化学式3aまたは3bの繰り返し単位を含む光反応性重合体が提供される:前記化学式3aおよび3b中、それぞれ独立して、mは、50~5000であり、q、R1、R2、R3、およびR4は、化学式1の定義と同意義である。このような光反応性重合体は、上述した環状オレフィン化合物から誘導された繰り返し単位を含むもので、光反応性基末端にリンカーLを媒介として結合されたバルキーなアルアルキル構造によって、光反応性基の間に大きい自由空間が確保され得る。そのため、前記光反応性重合体では、光反応性基が大きく確保された自由空間内で相対的に自由に移動流動または反応することができる。したがって、前記光反応性重合体は、より優れた光反応性、配向速度および光配向性を示すことができる。また、前記光反応性重合体は、偏光方向の変化により光反応性基が相対的に自由に配向方向を変えることができる。したがって、偏光方向に応じた配向方向の変化がより円滑に起こり得、パターン化されたリターダー、パターン化されたcell配向膜などに好適に適用され得る。また、前記光反応性重合体は、化学式3aまたは3bのルボルネン系繰り返し単位を主な繰り返し単位として含む。このようなノルボルネン系繰り返し単位は、構造的に固く、これを含む光反応性重合体はガラス転移温度Tgが約300°C以上、好ましくは約300~350°Cと比較的に高いため、既に知られた光反応性重合体などに比べて優れた熱的安定性を示すことができる。前記光反応性重合体に結合された各置換基の定義については、既に化学式1の環状オレフィン化合物について詳しく説明したため、さらなる説明は省略する。そして、前記光反応性重合体は、化学式3aまたは3bの繰り返し単位からなる群より選択された1種以上の繰り返し単位のみを含むこともできるが、他の種類の繰り返し単位を追加的に共に含む共重合体になることもできる。このような繰り返し単位の例としては、シンナメート系、カルコン系またはアゾ系の光反応性基例えば、バルキーなアルアルキル構造が末端導入されていない一般的光反応性基が結合されたり、結合されない任意のオレフィン系繰り返し単位、アクリレート系繰り返し単位または環状オレフィン系繰り返し単位になることができる。このような繰り返し単位の例は、韓国特許公開公報第2010-0021751号などに開示されている。ただし、前記化学式3aまたは3bによる優れた配向性および配向速度などの諸般特性が阻害されないように、前記光反応性重合体は、約50モル以上、具体的に約50~100モル、好ましくは約70モル以上の含量で前記化学式3aまたは3bの繰り返し単位を含むことができる。また、前記光反応性重合体を成す化学式3aまたは3bの繰り返し単位は、約50~5、000の重合度、好ましくは約100~4000の重合度、より好ましくは約1000~3000の重合度を有することができる。そして、前記光反応性重合体は、10000~1000000、好ましくは20000~500000の重量平均分子量を有することができる。そのため、前記光反応性重合体が配向膜の形成のためのコーティング組成物に適切に含まれて優れたコーティング性を示すことができながらも、これから形成された配向膜が優れた液晶配向性などを示すことができる。上述した光反応性重合体は、約150~450nmの波長を有する偏光の露光下に光反応性を示すことができ、例えば、約200~400nmの波長、より具体的には、約250~350nmの波長を有するUV領域の偏光の露光下に優れた光反応性および配向性などを示すことができる。一方、本発明の他の実施形態によれば、上述した光反応性重合体の製造方法が提供される。このような製造方法の一実施例は、10族の遷移金属を含む前触媒および助触媒を含む触媒組成物の存在下に、化学式1のモノマーを付加重合して化学式3aの繰り返し単位を形成する段階を含むことができる:前記化学式1中、q、R1、R2、R3、およびR4は、化学式3aの定義と同意義である。この時、前記重合反応は、10°C~200°Cの温度で行われ得る。前記反応温度が10°Cよりも小さい場合、重合活性が低くなることがあり、200°Cよりも大きい場合、触媒が分解されることがあって好ましくない。また、前記助触媒は、前記前触媒の金属と弱く配位結合可能なルイス塩基を提供する第1助触媒;および15族電子供与体リガンドを含む化合物を提供する第2助触媒からなる群より選択される1種以上を含むことができる。好ましくは、前記助触媒は、前記ルイス塩基を提供する第1助触媒、および選択的に中性の15族電子供与体リガンドを含む化合物である第2助触媒を含む触媒混合物になることができる。この時、前記触媒混合物は、前記前触媒1モルに対して前記第1助触媒を1~1000モルに含むことができ、前記第2助触媒を1~1000モルに含むことができる。第1助触媒または第2助触媒の含量が過度に小さい場合、触媒活性化が良好に行われないことがあり、反対に過度に大きくなる場合、むしろ触媒活性が低くなることがある。そして、前記10族遷移金属を含む前触媒としては、ルイス塩基を提供する第1助触媒により簡単に分離されて中心遷移金属が触媒活性種に変わり得るように、ルイス酸-塩基反応に簡単に参加して中心金属から離れるルイス塩基官能基を有している化合物を使用することができる。例えば[AllylPdCl]2Allylpalladiumchloridedimer、CH3CO22Pd[PalladiumIIacetate]、[CH3COCH=CO-CH3]2Pd[PalladiumIIacetylacetonate]、NiBrNPCH334、[PdClNBOCH3]2などがある。また、前記前触媒の金属と弱く配位結合可能なルイス塩基を提供する第1助触媒としては、ルイス塩基と簡単に反応して遷移金属の空席を作り、またこのように生成された遷移金属を安定化させるために遷移金属化合物と弱く配位結合する化合物あるいはこれを提供する化合物が使用され得る。例えば、BC6F53のようなボランまたはジメチルアニリニウムテトラキスペンタフルオロフェニルボレートdimethylaniliniumtetrakispentafluorophenylborateのようなボレート、メチルアルミノキサンMAOまたはAlC2H53のようなアルキルアルミニウム、あるいはAgSbF6のような遷移金属ハロゲン化合物などがある。そして、前記中性の15族電子供与体リガンドを含む化合物を提供する第2助触媒としては、アルキルホスフィン、シクロアルキルホスフィンまたはフェニルホスフィンなどを使用することができる。また、前記第1助触媒と第2助触媒を別途に使用することもできるが、これら2種類の助触媒を一つの塩に作って触媒を活性化させる化合物として使用することもできる。例えば、アルキルホスフィンとボランまたはボレート化合物をイオン結合させて作った化合物などが使用され得る。上述した方法を通じて化学式3aの繰り返し単位およびこれを含む一実施形態の光反応性重合体を製造することができる。付加して、前記光反応性重合体がオレフィン系繰り返し単位、環状オレフィン系繰り返し単位またはアクリレート系繰り返し単位などをさらに含む場合、各繰り返し単位の通常的製造方法でこれら繰り返し単位を形成し、上述した方法で製造された化学式3aの繰り返し単位と共重合して前記光反応性重合体を得ることができる。一方、光反応性重合体が化学式3bの繰り返し単位を含む場合、前記製造方法の他の実施例により製造され得る。このような他の実施例の製造方法は、4族、6族、または8族の遷移金属を含む前触媒および助触媒を含む触媒組成物の存在下に、前記化学式1のモノマーを開環重合して化学式3bの繰り返し単位を形成する段階を含む。選択可能な他の方法として、前記化学式3bの繰り返し単位を含む光反応性重合体は、前記4族、6族、または8族の遷移金属を含む前触媒および助触媒を含む触媒組成物の存在下に、ノルボルネンメタノールなどのノルボルネンアルキルオールを単量体として開環重合して五員環を有する開環重合体を形成してから、このような開環重合体に光反応性基を導入して製造されることもできる。この時、前記光反応性基の導入は、前記開環重合体を化学式1aまたは1bに対応する光反応性基を有するカルボン酸化合物またはアシルクロライド化合物と縮合反応させる反応で行われ得る。前記開環重合段階では、前記化学式1のモノマーに含まれているノルボルネン環中の二重結合に水素が添加されると開環が進行され得、これと共に重合が進行されて前記化学式3bなどの繰り返し単位およびこれを含む光反応性重合体が製造され得る。あるいは重合および開環が順次に進行されて前記光反応性重合体が製造されることもできる。前記開環重合は、4族例えば、Ti、Zr、Hf、6族例えば、Mo、W、または8族例えば、Ru、Osの遷移金属を含む前触媒、前記前触媒の金属と弱く配位結合可能なルイス塩基を提供する助触媒および選択的に前記前触媒金属の活性を増進することができる中性の15族および16族の活性化剤activatorなどからなる触媒混合物の存在下に、進行することができる。また、このような触媒混合物の存在下に、分子量の大きさを調節することができる1-アルケン、2-アルケンなど線状アルケンlinearalkeneをモノマー対比1~100mol添加して10°C~200°Cの温度で重合を進行することができ、4族例えば、Ti、Zrあるいは8族~10族例えば、Ru、Ni、Pdの遷移金属を含む触媒をモノマー対比1~30重量を添加して10°C~250°Cの温度でノルボルネン環中の二重結合に水素添加する反応を進行することができる。前記反応温度が過度に低い場合、重合活性が低くなる問題が生じ、過度に高い場合、触媒が分解される問題が生じて好ましくない。また、前記水素添加反応温度が過度に低い場合、水素添加反応の活性が低くなる問題が生じ、過度に高い場合、触媒が分解される問題が生じて好ましくない。前記触媒混合物は、4族例えば、Ti、Zr、Hf、6族例えば、Mo、W、または8族例えば、Ru、Osの遷移金属を含む前触媒1モルに対して前記前触媒の金属と弱く配位結合可能なルイス塩基を提供する助触媒を1~100、000モル、および選択的に前触媒金属の活性を増進させることができる中性の15族および16族の元素を含む活性化剤activatorを前触媒1モルに対して1~100モルを含む。前記助触媒の含量が1モルよりも小さい場合、触媒活性化が行われない問題があり、100、000モルよりも大きい場合、触媒活性が低くなる問題があって好ましくない。前記活性化剤は、前触媒の種類に応じて不要になることもある。活性化剤の含量が1モルよりも小さい場合、触媒活性化が行われない問題があり、100モルよりも大きい場合、分子量が低くなる問題があって好ましくない。水素添加反応に使用される4族例えば、Ti、Zrあるいは8族~10族例えば、Ru、Ni、Pdの遷移金属を含む触媒の含量がモノマー対比1重量よりも小さい場合、水素添加が良好に行われない問題があり、30重量よりも大きい場合、ポリマーが変色する問題があって好ましくない。前記4族例えば、Ti、Zr、Hf、6族例えば、Mo、W、または8族例えば、Ru、Osの遷移金属を含む前触媒は、ルイス酸を提供する助触媒により簡単に離れて中心遷移金属が触媒活性種に変わり得るように、ルイス酸-塩基反応に簡単に参加して中心金属から離れる官能基を有しているTiCl4、WCl6、MoCl5あるいはRuCl3やZrCl4のような遷移金属化合物を称すことができる。また、前記前触媒の金属と弱く配位結合可能なルイス塩基を提供する助触媒は、BC6F53のようなボランまたはボレート、メチルアルミノキサンMAOまたはAlC2H53、AlCH3Cl2のようなアルキルアルミニウム、アルキルアルミニウムハロゲン化合物、アルミニウムハロゲン化合物を利用することができる。あるいはアルミニウムの代わりにリチウムlithium、マグネシウムmagnesium、ゲルマニウムgermanium、鉛、亜鉛、錫、ケイ素などの置換体を利用することができる。このようにルイス塩基と簡単に反応して遷移金属の空席を作り、またこのように生成された遷移金属を安定化させるために遷移金属化合物と弱く配位結合する化合物あるいはこれを提供する化合物である。重合の活性化剤を添加することができるが、前触媒の種類に応じては不要になることもある。前記前触媒金属の活性を増進させることができる中性の15族および16族の元素を含む活性化剤activatorは、水、メタノール、エタノール、イソプロピルアルコール、ベンジルアルコール、フェノール、エチルメルカプタンethylmercaptan、2-クロロエタノール、トリメチルアミン、トリエチルアミン、ピリジンpyridine、エチレンオキシドethyleneoxide、ベンゾイルペルオキシドbenzoylperoxide、t-ブチルペルオキシドt-butylperoxideなどがある。水素添加反応に使用される4族例えば、Ti、Zrあるいは8族~10族例えば、Ru、Ni、Pdの遷移金属を含む触媒は、溶媒と直ちに混合され得る均一homogeneousな形態であるか、前記金属触媒錯化合物を微粒子支持体上に担持させたものがある。前記微粒子支持体は、シリカ、チタニア、シリカ/クロミア、シリカ/クロミア/チタニア、シリカ/アルミナ、アルミニウムホスフェートゲル、シラン化されたシリカ、シリカヒドロゲル、モンモリロナイトクレイまたはゼオライトであることが好ましい。上述した方法を通じて化学式3bの繰り返し単位およびこれを含む一実施形態の光反応性重合体を製造することができる。また、前記光反応性重合体がオレフィン系繰り返し単位、環状オレフィン系繰り返し単位またはアクリレート系繰り返し単位などをさらに含む場合にも、各繰り返し単位の通常的製造方法でこれら繰り返し単位を形成し、上述した方法で製造された化学式3bの繰り返し単位と共重合して前記光反応性重合体を得ることができる。一方、本発明のさらに他の実施形態によれば、上述した光反応性重合体を含む配向膜が提供される。このような配向膜には、薄膜形態のみならず、フィルム形態の配向フィルムも包括され得る。本発明のさらに他の実施形態によれば、このような配向膜と、配向膜上の液晶層を含む液晶位相差フィルムを提供する。このような配向膜および液晶位相差フィルムは、上述した光反応性重合体を光配向重合体で含むことを除いては、当業界で知られた構成成分および製造方法を利用して製造することができる。例えば、前記配向膜は、前記光反応性重合体、バインダー樹脂および光開始剤を混合し有機溶媒に溶解してコーティング組成物を得た後、このようなコーティング組成物を基材上にコーティングし、UV硬化を行って形成することができる。この時、前記バインダー樹脂としては、アクリレート系樹脂を使用することができ、より具体的には、ペンタエリトリトルトリアクリレート、ジペンタエリトリトルヘキサアクリレート、トリメチロールプロパントリアクリレート、トリス2-アクリロイルオキシエチルイソシアヌレートなどを使用することができる。また、前記光開始剤としては、配向膜に使用可能であると知らされた通常の光開始剤を特別な制限なしに使用することができ、例えば、商品名Irgacure907、819と知られた光開始剤を使用することができる。そして、前記有機溶媒としては、トルエン、アニソール、クロロベンゼン、ジクロロエタン、シクロヘキサン、シクロペンタン、プロピレングリコールメチルエーテルアセテートなどを使用することができる。上述した光反応性ノルボルネン系共重合体は、多様な有機溶媒に対して優れた溶解度を示すため、その他にも多様な有機溶媒が特別な制限なしに使用され得る。前記コーティング組成物において、前記光反応性重合体、バインダー樹脂および光開始剤を含む固形分濃度は、1~15重量になることができ、前記配向膜をフィルム形態にキャスティングするためには10~15重量が好ましく、薄膜形態に形成するためには1~5重量が好ましい。このように形成された配向膜は、例えば、図1に示されているように、基材上に形成されてもよく、液晶の下に形成されてこれを配向させる作用をすることができる。この時、前記基材としては、環状重合体を含む基材、アクリル重合体を含む基材またはセルロース重合体を含む基材などを使用することができ、前記コーティング組成物をバーコーティング、スピンコーティング、ブレードコーティングなどの多様な方法で基材上にコーティングした後、UV硬化して配向膜を形成することができる。前記UV硬化により光配向が起こり得るが、このような段階では波長範囲が約150~450nm領域の偏光されたUVを照射して配向処理をすることができる。この時、露光の強さは約50mJ/cm2~10J/cm2のエネルギー、好ましくは約500mJ/cm2~5J/cm2のエネルギーになることができる。前記UVとしては、1石英ガラス、ソダライムガラス、ソダライムフリーガラスなどの透明基板表面に誘電異方性の物質がコーティングされた基板を利用した偏光装置、2微細にアルミニウムまたは金属ワイヤーが蒸着された偏光板、または3石英ガラスの反射によるブルースター偏光装置などを通過または反射させる方法で偏光処理されたUV中で選択された偏光UVを適用することができる。前記UVを照射する時の基板温度は常温が好ましい。しかしながら、場合によっては100°C以下の温度範囲内で加熱された状態にUVを照射することもできる。このような一連の過程で形成される最終塗膜の膜の厚さは、30~1000nmであることが好ましい。上述した方法で配向膜を形成し、その上に液晶層を形成して、通常の方法により液晶位相差フィルムを製造することができる。このような配向膜は、前記光反応性重合体を含むことによって、液晶分子との優れた相互作用を示すことができ、これによって効果的な光配向の進行が可能になる。本発明のさらに他の実施形態によれば、前記配向膜を含む表示素子が提供される。このような表示素子は、前記配向膜が液晶の配向のために含まれている液晶表示装置や、前記配向膜が立体映像を具現するための液晶位相差フィルムなど光学フィルムまたはフィルターなどに含まれている立体映像表示装置などになることができる。ただし、これら表示素子の構成は、上述した光反応性重合体および配向膜を含むという点を除いては、通常の素子の構成に従うため、これについてのさらなる具体的な説明は省略する。以下、本発明の理解のために好適な実施例を提示する。しかしながら、下記実施例は本発明を例示するものに過ぎず、本発明は下記実施例に限定されない。実施例1:4-ベンジルオキシ-シンナメート-5-ノルボルネンの製造環状オレフィン化合物の製造4-ベンジルオキシ-ベンズアルデヒド10g、47mmol、マロン酸2eq、ピペリジンe0.1eqをピリジン5eqに溶かし、80°Cで5時間攪拌した。反応後、常温に温度を下げ、3MHClで中和した。形成された白色の固体をフィルターして得た。このような固体を真空オーブンで乾燥して4-ベンジルオキシ-ケイ皮酸を得た。前記4-ベンジルオキシ-ケイ皮酸5g、19.7mmol、ノルボルネン-5-オル19mmol、ZrAcAc0.2molをキシレンに入れ、190°Cで24時間攪拌した。攪拌後、1MHCl、1MNaHCO3水溶液で洗浄し、溶媒を除去して淡黄色の固体である4-ベンジルオキシ-シンナメート-5-ノルボルネンを得た。NMRCDCl3500MHz,ppm:0.61,m1.22~1.272、m、1.471,d1.871,m2.561,m2.931,s5.112,s5.98~6.192,m6.361,d7.3~7.59,m7.632,d。実施例2:4-ベンジルオキシ-シンナメート-5-メチルノルボルネンの製造環状オレフィン化合物の製造実施例1でノルボルネン-5-オルの代わりにノルボルネン-5-メタノールを使用したことを除いては、同様な方法および条件で反応を進行して、4-ベンジルオキシ-シンナメート-5-メチルノルボルネンを製造した。NMRCDCl3500MHz,ppm:0.61,m1.22~1.272,m1.471,d1.871,m2.471,m2.931,s3.8~4.252,m5.112,s5.98~6.192,m6.361,d7.3~7.59,m7.632,d。実施例3:4-ベンジルオキシ-シンナメート-5-エチルノルボルネンの製造環状オレフィン化合物の製造実施例1でノルボルネン-5-オルの代わりにノルボルネン-5-エタノールを使用したことを除いては、同様な方法および条件で反応を進行して、4-ベンジルオキシ-シンナメート-5-エチルノルボルネンを製造した。NMRCDCl3500MHz,ppm:0.61,m1.22~1.272,m1.33~1.63,m1.81,m2.431,m2.901,s3.3~3.92,m5.112,s5.95~6.172,m6.361,d7.3~7.59,m7.632,d。実施例4:4-4-フルオロ-ベンジルオキシ-シンナメート-5-ノルボルネンの製造環状オレフィン化合物の製造実施例1で4-ベンジルオキシ-ベンズアルデヒドの代わりに4-4-フルオロ-ベンジルオキシ-ベンズアルデヒドを使用したことを除いては、同様な方法および条件で反応を進行して、4-4-フルオロ-ベンジルオキシ-シンナメート-5-ノルボルネンを製造した。NMRCDCl3500MHz,ppm:0.61,m1.22~1.272,m1.471,d1.881,m2.671,m2.931,s5.052,s5.97~6.112,m6.301,d6.972,d7.12,m7.42,m7.492,d7.651,s。実施例5:4-4-フルオロ-ベンジルオキシ-シンナメート-5-メチルノルボルネンの製造環状オレフィン化合物の製造実施例4でノルボルネン-5-オルの代わりにノルボルネン-5-メタノールを使用したことを除いては、同様な方法および条件で反応を進行して、4-4-フルオロ-ベンジルオキシ-シンナメート-5-メチルノルボルネンを製造した。NMRCDCl3500MHz,ppm:0.61,m1.22~1.272,m1.471,d1.881,m2.471,m2.931,s3.75~4.32,m5.052,s5.97~6.112,m6.301,d6.972,d7.12,m7.42,m7.492,d7.651,s。実施例6:4-4-フルオロ-ベンジルオキシ-シンナメート-5-エチルノルボルネンの製造環状オレフィン化合物の製造実施例4でノルボルネン-5-オルの代わりにノルボルネン-5-エタノールを使用したことを除いては、同様な方法および条件で反応を進行して、4-4-フルオロ-ベンジルオキシ-シンナメート-5-エチルノルボルネンを製造した。NMRCDCl3500MHz,ppm:0.61,m1.22~1.272,m1.36~1.63,m1.861,m2.451,m2.911,s3.32~3.962,m5.052,s5.97~6.112,m6.301,d6.972,d7.12,m7.42,m7.492,d7.651,s。実施例7:4-4-メチル-ベンジルオキシ-シンナメート-5-ノルボルネンの製造環状オレフィン化合物の製造実施例1で4-ベンジルオキシ-ベンズアルデヒドの代わりに4-4-メチル-ベンジルオキシ-ベンズアルデヒドを使用したことを除いては、同様な方法および条件で反応を進行して、4-4-メチル-ベンジルオキシ-シンナメート-5-ノルボルネンを製造した。NMRCDCl3500MHz,ppm:0.61,m1.21~1.272,m1.471,d1.881,m2.373,s2.671,m2.931,s5.052,s5.97~6.112,m6.301,d6.972,m7.12,m7.42,m7.452,d7.651,s。実施例8:4-4-メチル-ベンジルオキシ-シンナメート-5-メチルノルボルネンの製造環状オレフィン化合物の製造実施例7でノルボルネン-5-オルの代わりにノルボルネン-5-メタノールを使用したことを除いては、同様な方法および条件で反応を進行して、4-4-メチル-ベンジルオキシ-シンナメート-5-メチルノルボルネンを製造した。NMRCDCl3500MHz,ppm:0.61,m1.22~1.272,m1.471,d1.881,m2.373,s2.471,m2.931,s3.74~4.282,m5.052,s5.97~6.112,m6.301,d6.972,d7.12,m7.42,m7.472,d7.651,s。実施例9:4-4-メチル-ベンジルオキシ-シンナメート-5-エチルノルボルネンの製造環状オレフィン化合物の製造実施例7でノルボルネン-5-オルの代わりにノルボルネン-5-エタノールを使用したことを除いては、同様な方法および条件で反応を進行して、4-4-メチル-ベンジルオキシ-シンナメート-5-エチルノルボルネンを製造した。NMRCDCl3500MHz,ppm:0.61,m1.22~1.272,m1.35~1.63,m1.861,m2.373,s2.451,m2.911,s3.33~3.962,m5.052,s5.97~6.112,m6.301,d6.972,d7.12,m7.42,m7.492,d7.651,s。実施例10:4-4-メトキシ-ベンジルオキシ-シンナメート-5-ノルボルネンの製造環状オレフィン化合物の製造実施例1で4-ベンジルオキシ-ベンズアルデヒドの代わりに4-4-メトキシ-ベンジルオキシ-ベンズアルデヒドを使用したことを除いては、同様な方法および条件で反応を進行して、4-4-メトキシ-ベンジルオキシ-シンナメート-5-ノルボルネンを製造した。NMRCDCl3500MHz,ppm:0.61,m1.20~1.272,m1.471,d1.881,m2.671,m2.931,s4.443,s5.052,s5.98~6.112,m6.301,d7.012,d7.162,m7.442,m7.512,d7.651,s。実施例11:4-4-メトキシ-ベンジルオキシ-シンナメート-5-メチルノルボルネンの製造環状オレフィン化合物の製造実施例10でノルボルネン-5-オルの代わりにノルボルネン-5-メタノールを使用したことを除いては、同様な方法および条件で反応を進行して、4-4-メトキシ-ベンジルオキシ-シンナメート-5-メチルノルボルネンを製造した。NMRCDCl3500MHz,ppm:0.61,m1.22~1.272,m1.471,d1.881,m2.471,m2.931,s3.75~4.32,m5.052,s5.97~6.112,m6.301,d6.972,d7.012,d7.162,m7.442,m7.512,d7.651,s。実施例12:4-4-メトキシ-ベンジルオキシ-シンナメート-5-エチルノルボルネンの製造環状オレフィン化合物の製造実施例10でノルボルネン-5-オルの代わりにノルボルネン-5-エタノールを使用したことを除いては、同様な方法および条件で反応を進行して、4-4-メトキシ-ベンジルオキシ-シンナメート-5-エチルノルボルネンを製造した。NMRCDCl3500MHz,ppm:0.61,m1.22~1.272,m1.33~1.573,m1.861,m2.451,m2.921,s3.32~3.962,m5.052,s5.97~6.112,m6.301,d7.012,d7.162,m7.442,m7.512,d7.651,s。実施例13:4-2-ナフタレン-メチルオキシ-シンナメート-5-ノルボルネンの製造環状オレフィン化合物の製造実施例1で4-ベンジルオキシ-ベンズアルデヒドの代わりに4-2-ナフタレン-メチルオキシ-ベンズアルデヒドを使用したことを除いては、同様な方法および条件で反応を進行して、4-2-ナフタレン-メチルオキシ-シンナメート-5-ノルボルネンを製造した。NMRCDCl3500MHz,ppm:0.61,m1.22~1.272,m1.471,d1.881,m2.641,m2.931,s5.282,s5.97~6.112,m6.311,d6.632,d7.56,m7.94,m。実施例14:4-2-ナフタレン-メチルオキシ-シンナメート-5-メチルノルボルネンの製造環状オレフィン化合物の製造実施例13でノルボルネン-5-オルの代わりにノルボルネン-5-メタノールを使用したことを除いては、同様な方法および条件で反応を進行して、4-2-ナフタレン-メチルオキシ-シンナメート-5-メチルノルボルネンを製造した。NMRCDCl3500MHz,ppm:0.61,m1.22~1.272,m1.471,d1.881,m2.481,m2.911,s3.75~4.32,m5.282,s5.97~6.112,m6.311,d6.632,d7.56,m7.94,m。実施例15:4-2-ナフタレン-メチルオキシ-シンナメート-5-エチルノルボルネンの製造環状オレフィン化合物の製造実施例13でノルボルネン-5-オルの代わりにノルボルネン-5-エタノールを使用したことを除いては、同様な方法および条件で反応を進行して、4-2-ナフタレン-メチルオキシ-シンナメート-5-エチルノルボルネンを製造した。NMRCDCl3500MHz,ppm:0.61,m1.21~1.272,m1.37~1.63,m1.861,m2.451,m2.901,s3.62~4.052,m5.052,s5.97~6.112,m6.311,d6.632,d7.56,m7.94,m。実施例16:4-4-メチルケトンベンジルオキシ-シンナメート-5-ノルボルネンの製造環状オレフィン化合物の製造実施例1で4-ベンジルオキシ-ベンズアルデヒドの代わりに4-4-メチルケトンベンジルオキシ-ベンズアルデヒドを使用したことを除いては、同様な方法および条件で反応を進行して、4-4-メチルケトンベンジルオキシ-シンナメート-5-ノルボルネンを製造した。NMRCDCl3500MHz,ppm:0.61,m1.22~1.272,m1.471,d1.881,m2.671,m2.931,s3.663,s5.052,s5.97~6.112,m6.271,d7.02,d7.12,m7.42,m7.502,d7.651,s。実施例17:4-4-メチルケトンベンジルオキシ-シンナメート-5-メチルノルボルネンの製造環状オレフィン化合物の製造実施例16でノルボルネン-5-オルの代わりにノルボルネン-5-メタノールを使用したことを除いては、同様な方法および条件で反応を進行して、4-4-メチルケトンベンジルオキシ-シンナメート-5-メチルノルボルネンを製造した。NMRCDCl3500MHz,ppm:0.61,m1.22~1.272,m1.471,d1.871,m2.471,m2.931,s3.663,s3.8~4.252,m5.052,s5.97~6.112,m6.271,d7.02,d7.12,m7.42,m7.502,d7.651,s。実施例18:4-4-メチルケトンベンジルオキシ-シンナメート-5-エチルノルボルネンの製造環状オレフィン化合物の製造実施例16でノルボルネン-5-オルの代わりにノルボルネン-5-エタノールを使用したことを除いては、同様な方法および条件で反応を進行して、4-4-メチルケトンベンジルオキシ-シンナメート-5-エチルノルボルネンを製造した。NMRCDCl3500MHz,ppm:0.61,m1.24~1.292,m1.33~1.63,m1.81,m2.431,m2.901,s3.663,s3.8~4.252,m5.052,s5.97~6.112,m6.271,d7.02,d7.12,m7.42,m7.502,d7.651,s。実施例19:4-1-フェニルペルフルオロへプチルオキシ-シンナメート-5-ノルボルネンの製造環状オレフィン化合物の製造実施例1で4-ベンジルオキシ-ベンズアルデヒドの代わりに4-1-フェニルペルフルオロへプチルオキシ-ベンズアルデヒドを使用したことを除いては、同様な方法および条件で反応を進行して、4-1-フェニルペルフルオロへプチルオキシ-ベンズアルデヒドを製造した。NMRCDCl3500MHz,ppm:0.61,m1.22~1.272,m1.471,d1.871,m2.561,m2.931,s5.102,s5.96~6.162,m6.551,d7.4~7.555,m7.652,d7.684,m。実施例20:4-1-フェニルペルフルオロへプチルオキシ-シンナメート-5-メチルノルボルネンの製造環状オレフィン化合物の製造実施例19でノルボルネン-5-オルの代わりにノルボルネン-5-メタノールを使用したことを除いては、同様な方法および条件で反応を進行して、4-1-フェニルペルフルオロへプチルオキシ-シンナメート-5-メチルノルボルネンを製造した。NMRCDCl3500MHz,ppm:0.61,m1.22~1.272,m1.471,d1.871,m2.561,m2.931,s3.75~4.32,m5.102,s5.96~6.162,m6.551,d7.4~7.555,m7.652,d7.684,m。実施例21:4-1-フェニルペルフルオロへプチルオキシ-シンナメート-5-エチルノルボルネンの製造環状オレフィン化合物の製造実施例19でノルボルネン-5-オルの代わりにノルボルネン-5-エタノールを使用したことを除いては、同様な方法および条件で反応を進行して、4-1-フェニルペルフルオロへプチルオキシ-シンナメート-5-エチルノルボルネンを製造した。NMRCDCl3500MHz,ppm:0.61,m1.22~1.272,m1.34~1.593,m1.861,m2.561,m2.921,s3.31~3.962,m5.102,s5.96~6.162,m6.551,d7.4~7.555,m7.652,d7.684,m。実施例22:4-4-ベンジルオキシ-ベンジルオキシ-シンナメート-5-ノルボルネンの製造環状オレフィン化合物の製造実施例1で4-ベンジルオキシ-ベンズアルデヒドの代わりに4-4-ベンジルオキシ-ベンジルオキシ-ベンズアルデヒドを使用したことを除いては、同様な方法および条件で反応を進行して、4-4-ベンジルオキシ-ベンジルオキシ-シンナメート-5-ノルボルネンを製造した。NMRCDCl3500MHz,ppm:0.61,m1.22~1.272,m1.471,d1.881,m2.671,m2.931,s5.164,s5.97~6.112,m6.301,d6.99~7.158,d7.4~7.515,d7.611,s。実施例23:4-4-ベンジルオキシ-ベンジルオキシ-シンナメート-5-メチルノルボルネンの製造環状オレフィン化合物の製造実施例22でノルボルネン-5-オルの代わりにノルボルネン-5-メタノールを使用したことを除いては、同様な方法および条件で反応を進行して、4-4-ベンジルオキシ-ベンジルオキシ-シンナメート-5-メチルノルボルネンを製造した。NMRCDCl3500MHz,ppm:0.61,m1.22~1.272,m1.471,d1.881,m2.471,m2.931,s3.75~4.32,m5.164,s5.97~6.112,m6.301,d6.99~7.158,d7.4~7.515,d7.611,s。実施例24:4-4-ベンジルオキシ-ベンジルオキシ-シンナメート-5-エチルノルボルネンの製造環状オレフィン化合物の製造実施例22でノルボルネン-5-オルの代わりにノルボルネン-5-エタノールを使用したことを除いては、同様な方法および条件で反応を進行して、4-4-ベンジルオキシ-ベンジルオキシ-シンナメート-5-エチルノルボルネンを製造した。NMRCDCl3500MHz,ppm:0.61,m1.22~1.272,m1.36~1.63,m1.861,m2.451,m2.911,s3.32~3.962,m5.164,s5.97~6.112,m6.301,d6.99~7.158,d7.4~7.515,d7.611,s。実施例25:4-4-フルオロ-フェニルオキシ-ベンジルオキシ-シンナメート-5-ノルボルネンの製造環状オレフィン化合物の製造実施例1で4-ベンジルオキシ-ベンズアルデヒドの代わりに4-4-フルオロ-フェニルオキシ-ベンジルオキシ-ベンズアルデヒドを使用したことを除いては、同様な方法および条件で反応を進行して、4-4-フルオロ-フェニルオキシ-ベンジルオキシ-シンナメート-5-ノルボルネンを製造した。NMRCDCl3500MHz,ppm:0.61,m1.22~1.272,m1.471,d1.881,m2.551,m2.911,s5.084,s5.91~6.112,m6.301,d6.972,d7.202,m7.31~7.638,m7.681,s7.842,d。実施例26:4-4-フルオロ-フェニルオキシ-ベンジルオキシ-シンナメート-5-メチルノルボルネンの製造環状オレフィン化合物の製造実施例25でノルボルネン-5-オルの代わりにノルボルネン-5-メタノールを使用したことを除いては、同様な方法および条件で反応を進行して、4-4-フルオロ-フェニルオキシ-ベンジルオキシ-シンナメート-5-メチルノルボルネンを製造した。NMRCDCl3500MHz,ppm:0.61,m1.22~1.272,m1.471,d1.881,m2.551,m2.921,s3.75~4.32,m5.084,s5.91~6.112,m6.301,d6.972,d7.202,m7.31~7.638,m7.681,s7.842,d。実施例27:4-4-フルオロ-フェニルオキシ-ベンジルオキシ-シンナメート-5-エチルノルボルネンの製造環状オレフィン化合物の製造実施例25でノルボルネン-5-オルの代わりにノルボルネン-5-エタノールを使用したことを除いては、同様な方法および条件で反応を進行して、4-4-フルオロ-フェニルオキシ-ベンジルオキシ-シンナメート-5-エチルノルボルネンを製造した。NMRCDCl3500MHz,ppm:0.61,m1.22~1.272,m1.36~1.63,m1.861,m2.551,m2.921,s3.32~3.962,m5.084,s5.91~6.112,m6.301,d6.972,d7.202,m7.31~7.638,m7.681,s7.842,d。実施例28:4-4-トリフルオロメチル-ベンジルオキシ-シンナメート-5-ノルボルネンの製造環状オレフィン化合物の製造実施例1で4-ベンジルオキシ-ベンズアルデヒドの代わりに4-4-トリフルオロメチル-ベンジルオキシ-ベンズアルデヒドを使用したことを除いては、同様な方法および条件で反応を進行して、4-4-トリフルオロメチル-ベンジルオキシ-シンナメート-5-ノルボルネンを製造した。NMRCDCl3500MHz,ppm:0.61,m1.22~1.272,m1.471,d1.881,m2.671,m2.931,s5.052,s5.97~6.112,m6.301,d7.11~7.254,m7.42,m7.60~7.683,m。実施例29:4-4-トリフルオロメチル-ベンジルオキシ-シンナメート-5-メチルノルボルネンの製造環状オレフィン化合物の製造実施例28でノルボルネン-5-オルの代わりにノルボルネン-5-メタノールを使用したことを除いては、同様な方法および条件で反応を進行して、4-4-トリフルオロメチル-ベンジルオキシ-シンナメート-5-メチルノルボルネンを製造した。NMRCDCl3500MHz,ppm:0.61,m1.22~1.272,m1.471,d1.881,m2.471,m2.931,s3.74~4.282,m5.052,s5.97~6.112,m6.301,d7.11~7.254,m7.42,m7.60~7.683,m。実施例30:4-4-トリフルオロメチル-ベンジルオキシ-シンナメート-5-エチルノルボルネンの製造環状オレフィン化合物の製造実施例28でノルボルネン-5-オルの代わりにノルボルネン-5-エタノールを使用したことを除いては、同様な方法および条件で反応を進行して、4-4-トリフルオロメチル-ベンジルオキシ-シンナメート-5-エチルノルボルネンを製造した。NMRCDCl3500MHz,ppm:0.61,m1.22~1.272,m1.36~1.63,m1.861,m2.451,m2.911,s3.32~3.962,m5.052,s5.97~6.112,m6.301,d7.11~7.254,m7.42,m7.60~7.683,m。実施例31:4-4-ブロモ-ベンジルオキシ-シンナメート-5-ノルボルネンの製造環状オレフィン化合物の製造実施例1で4-ベンジルオキシ-ベンズアルデヒドの代わりに4-4-ブロモ-ベンジルオキシ-ベンズアルデヒドを使用したことを除いては、同様な方法および条件で反応を進行して、4-4-ブロモ-ベンジルオキシ-シンナメート-5-ノルボルネンを製造した。NMRCDCl3500MHz,ppm:0.61,m1.22~1.272,m1.471,d1.881,m2.671,m2.931,s5.052,s5.97~6.112,m6.301,d6.972,d7.12,m7.302,m7.452,d7.611,s。実施例32:4-4-ブロモ-ベンジルオキシ-シンナメート-5-メチルノルボルネンの製造環状オレフィン化合物の製造実施例31でノルボルネン-5-オルの代わりにノルボルネン-5-メタノールを使用したことを除いては、同様な方法および条件で反応を進行して、4-4-ブロモ-ベンジルオキシ-シンナメート-5-メチルノルボルネンを製造した。NMRCDCl3500MHz,ppm:0.61,m1.22~1.272,m1.471,d1.881,m2.471,m2.931,s3.75~4.32,m5.052,s5.97~6.112,m6.301,d6.972,d7.12,m7.302,m7.452,d7.611,s。実施例33:4-4-ブロモ-ベンジルオキシ-シンナメート-5-エチルノルボルネンの製造環状オレフィン化合物の製造実施例31でノルボルネン-5-オルの代わりにノルボルネン-5-エタノールを使用したことを除いては、同様な方法および条件で反応を進行して、4-4-ブロモ-ベンジルオキシ-シンナメート-5-エチルノルボルネンを製造した。NMRCDCl3500MHz,ppm:0.61,m1.22~1.272,m1.36~1.63,m1.861,m2.451,m2.911,s3.32~3.962,m5.052,s5.97~6.112,m6.301,d6.972,d7.12,m7.302,m7.452,d7.611,s。比較例1:4-メトキシシンナメート-5-ノルボルネンの製造環状オレフィン化合物の製造実施例1で4-ベンジルオキシ-ベンズアルデヒドの代わりに4-メトキシ-ベンズアルデヒドを使用したことを除いては、同様な方法および条件で反応を進行して、4-メトキシシンナメート-5-ノルボルネンを製造した。NMRCDCl3500MHz,ppm:0.661,m1.22~1.272,m1.881,m1.92~1.952,m2.471,m3.883,s3.75~4.32,m6.02~6.232,m6.34~6.401,dd6.972,d7.52~7.542,d7.66~7.721,dd。比較例2:4-メチルケトンシンナメート-5-ノルボルネンの製造環状オレフィン化合物の製造実施例1で4-ベンジルオキシ-ベンズアルデヒドの代わりに4-メチルケトン-ベンズアルデヒドを使用したことを除いては、同様な方法および条件で反応を進行して、4-メチルケトンシンナメート-5-ノルボルネンを製造した。NMRCDCl3500MHz,ppm:0.61,m1.22~1.272,m1.471,d1.881,m2.671,m2.931,s4.33,s5.97~6.112,m6.641,d7.30~7.392,m7.631,d7.702,d。実施例34:4-ベンジルオキシ-シンナメート-5-ノルボルネンの重合250mlのシュレンクschlenkフラスコにモノマーとして実施例1の4-ベンジルオキシ-シンナメート-5-ノルボルネン50mmolと溶媒として精製されたトルエン400重量を投入した。そして、1-オクテン10molを添加した。攪拌をしながら温度を90°Cに上げ、触媒としてジクロロメタン1mlに溶かしたPdOAc216μmolとトリシクロヘキシルホスフィン32μmol、助触媒としてジメチルアニリニウムテトラキスペンタフルオロフェニルボレートdimethylaniliniumtetrakisspentafluorophenylborate32μmolを添加し、16時間90°Cで攪拌しながら反応させた。反応後に、前記反応物を過量のエタノールに投入して白色の重合体沈殿物を得た。この沈殿物をガラス漏斗で濾過して回収した重合体を真空オーブンで60°Cで24時間乾燥して重合体を得たMw=198k、PDI=3.22、収率=68。実施例35:4-ベンジルオキシ-シンナメート-5-メチルノルボルネンの重合実施例1の4-ベンジルオキシ-シンナメート-5-ノルボルネンの代わりに実施例2の4-ベンジルオキシ-シンナメート-5-メチルノルボルネン50mmolをモノマーとして使用したことを除いては、実施例34と同様な方法および条件で実施例35の重合体を得たMw=162k、PDI=3.16、収率=81。実施例36:4-ベンジルオキシ-シンナメート-5-エチルノルボルネンの重合実施例1の4-ベンジルオキシ-シンナメート-5-ノルボルネンの代わりに実施例3の4-ベンジルオキシ-シンナメート-5-エチルノルボルネン50mmolをモノマーとして使用したことを除いては、実施例34と同様な方法および条件で実施例36の重合体を得たMw=159k、PDI=4.10、収率=80。実施例37:4-4-フルオロ-ベンジルオキシ-シンナメート-5-ノルボルネンの重合実施例1の4-ベンジルオキシ-シンナメート-5-ノルボルネンの代わりに実施例4の4-4-フルオロ-ベンジルオキシ-シンナメート-5-ノルボルネン50mmolをモノマーとして使用したことを除いては、実施例34と同様な方法および条件で実施例37の重合体を得たMw=121k、PDI=3.52、収率=62。実施例38:4-4-フルオロ-ベンジルオキシ-シンナメート-5-メチルノルボルネンの重合実施例1の4-ベンジルオキシ-シンナメート-5-ノルボルネンの代わりに実施例5の4-4-フルオロ-ベンジルオキシ-シンナメート-5-メチルノルボルネン50mmolをモノマーとして使用したことを除いては、実施例34と同様な方法および条件で実施例38の重合体を得たMw=135k、PDI=2.94、収率=82。実施例39:4-4-フルオロ-ベンジルオキシ-シンナメート-5-エチルノルボルネンの重合実施例1の4-ベンジルオキシ-シンナメート-5-ノルボルネンの代わりに実施例6の4-4-フルオロ-ベンジルオキシ-シンナメート-5-エチルノルボルネン50mmolをモノマーとして使用したことを除いては、実施例34と同様な方法および条件で実施例39の重合体を得たMw=144k、PDI=4.03、収率=74。実施例40:4-4-メチル-ベンジルオキシ-シンナメート-5-ノルボルネンの重合実施例1の4-ベンジルオキシ-シンナメート-5-ノルボルネンの代わりに実施例7の4-4-メチル-ベンジルオキシ-シンナメート-5-ノルボルネン50mmolをモノマーとして使用したことを除いては、実施例34と同様な方法および条件で実施例40の重合体を得たMw=111k、PDI=3.56、収率=58。実施例41:4-4-メチル-ベンジルオキシ-シンナメート-5-メチルノルボルネンの重合実施例1の4-ベンジルオキシ-シンナメート-5-ノルボルネンの代わりに実施例8の4-4-メチル-ベンジルオキシ-シンナメート-5-メチルノルボルネン50mmolをモノマーとして使用したことを除いては、実施例34と同様な方法および条件で実施例41の重合体を得たMw=134k、PDI=3.71、収率=75。実施例42:4-4-メチル-ベンジルオキシ-シンナメート-5-エチルノルボルネンの重合実施例1の4-ベンジルオキシ-シンナメート-5-ノルボルネンの代わりに実施例9の4-4-メチル-ベンジルオキシ-シンナメート-5-エチルノルボルネン50mmolをモノマーとして使用したことを除いては、実施例34と同様な方法および条件で実施例42の重合体を得たMw=130k、PDI=4.00、収率=71。実施例43:4-4-メトキシ-ベンジルオキシ-シンナメート-5-ノルボルネンの重合実施例1の4-ベンジルオキシ-シンナメート-5-ノルボルネンの代わりに実施例10の4-4-メトキシ-ベンジルオキシ-シンナメート-5-ノルボルネン50mmolをモノマーとして使用したことを除いては、実施例34と同様な方法および条件で実施例43の重合体を得たMw=146k、PDI=3.42、収率=74。実施例44:4-4-メトキシ-ベンジルオキシ-シンナメート-5-メチルノルボルネンの重合実施例1の4-ベンジルオキシ-シンナメート-5-ノルボルネンの代わりに実施例11の4-4-メトキシ-ベンジルオキシ-シンナメート-5-メチルノルボルネン50mmolをモノマーとして使用したことを除いては、実施例34と同様な方法および条件で実施例44の重合体を得たMw=144k、PDI=3.04、収率=79。実施例45:4-4-メトキシ-ベンジルオキシ-シンナメート-5-エチルノルボルネンの重合実施例1の4-ベンジルオキシ-シンナメート-5-ノルボルネンの代わりに実施例12の4-4-メトキシ-ベンジルオキシ-シンナメート-5-エチルノルボルネン50mmolをモノマーとして使用したことを除いては、実施例34と同様な方法および条件で実施例45の重合体を得たMw=123k、PDI=3.69、収率=71。実施例46:4-2-ナフタレン-メチルオキシ-シンナメート-5-ノルボルネンの重合実施例1の4-ベンジルオキシ-シンナメート-5-ノルボルネンの代わりに実施例13の4-2-ナフタレン-メチルオキシ-シンナメート-5-ノルボルネン50mmolをモノマーとして使用したことを除いては、実施例34と同様な方法および条件で実施例46の重合体を得たMw=91k、PDI=4.01、収率=54。実施例47:4-2-ナフタレン-メチルオキシ-シンナメート-5-メチルノルボルネンの重合実施例1の4-ベンジルオキシ-シンナメート-5-ノルボルネンの代わりに実施例14の4-2-ナフタレン-メチルオキシ-シンナメート-5-メチルノルボルネン50mmolをモノマーとして使用したことを除いては、実施例34と同様な方法および条件で実施例47の重合体を得たMw=83k、PDI=3.97、収率=61。実施例48:4-2-ナフタレン-メチルオキシ-シンナメート-5-エチルノルボルネンの重合実施例1の4-ベンジルオキシ-シンナメート-5-ノルボルネンの代わりに実施例15の4-2-ナフタレン-メチルオキシ-シンナメート-5-エチルノルボルネン50mmolをモノマーとして使用したことを除いては、実施例34と同様な方法および条件で実施例48の重合体を得たMw=102k、PDI=3.72、収率=43。実施例49:4-4-メチルケトンベンジルオキシ-シンナメート-5-ノルボルネンの重合実施例1の4-ベンジルオキシ-シンナメート-5-ノルボルネンの代わりに実施例16の4-4-メチルケトンベンジルオキシ-シンナメート-5-ノルボルネン50mmolをモノマーとして使用したことを除いては、実施例34と同様な方法および条件で実施例49の重合体を得たMw=109k、PDI=4.23、収率=47。実施例50:4-4-メチルケトンベンジルオキシ-シンナメート-5-メチルノルボルネンの重合実施例1の4-ベンジルオキシ-シンナメート-5-ノルボルネンの代わりに実施例17の4-4-メチルケトンベンジルオキシ-シンナメート-5-メチルノルボルネン50mmolをモノマーとして使用したことを除いては、実施例34と同様な方法および条件で実施例50の重合体を得たMw=111k、PDI=4.21、収率=51。実施例51:4-4-メチルケトンベンジルオキシ-シンナメート-5-エチルノルボルネンの重合実施例1の4-ベンジルオキシ-シンナメート-5-ノルボルネンの代わりに実施例18の4-4-メチルケトンベンジルオキシ-シンナメート-5-エチルノルボルネン50mmolをモノマーとして使用したことを除いては、実施例34と同様な方法および条件で実施例51の重合体を得たMw=87k、PDI=3.32、収率=43。実施例52:4-1-フェニルペルフルオロへプチルオキシ-シンナメート-5-ノルボルネンの重合実施例1の4-ベンジルオキシ-シンナメート-5-ノルボルネンの代わりに実施例19の4-1-フェニルペルフルオロへプチルオキシ-シンナメート-5-ノルボルネン50mmolをモノマーとして使用したことを除いては、実施例34と同様な方法および条件で実施例52の重合体を得たMw=116k、PDI=3.09、収率=57。実施例53:4-1-フェニルペルフルオロへプチルオキシ-シンナメート-5-メチルノルボルネンの重合実施例1の4-ベンジルオキシ-シンナメート-5-ノルボルネンの代わりに実施例20の4-1-フェニルペルフルオロへプチルオキシ-シンナメート-5-メチルノルボルネン50mmolをモノマーとして使用したことを除いては、実施例34と同様な方法および条件で実施例53の重合体を得たMw=105k、PDI=3.88、収率=69。実施例54:4-1-フェニルペルフルオロへプチルオキシ-シンナメート-5-エチルノルボルネンの重合実施例1の4-ベンジルオキシ-シンナメート-5-ノルボルネンの代わりに実施例21の4-1-フェニルペルフルオロへプチルオキシ-シンナメート-5-エチルノルボルネン50mmolをモノマーとして使用したことを除いては、実施例34と同様な方法および条件で実施例54の重合体を得たMw=87k、PDI=4.62、収率=51。実施例55:4-4-ベンジルオキシ-ベンジルオキシ-シンナメート-5-ノルボルネンの重合実施例1の4-ベンジルオキシ-シンナメート-5-ノルボルネンの代わりに実施例22の4-4-ベンジルオキシ-ベンジルオキシ-シンナメート-5-ノルボルネン50mmolをモノマーとして使用したことを除いては、実施例34と同様な方法および条件で実施例55の重合体を得たMw=137k、PDI=3.19、収率=68。実施例56:4-4-ベンジルオキシ-ベンジルオキシ-シンナメート-5-メチルノルボルネンの重合実施例1の4-ベンジルオキシ-シンナメート-5-ノルボルネンの代わりに実施例23の4-4-ベンジルオキシ-ベンジルオキシ-シンナメート-5-メチルノルボルネン50mmolをモノマーとして使用したことを除いては、実施例34と同様な方法および条件で実施例56の重合体を得たMw=121k、PDI=3.52、収率=74。実施例57:4-4-ベンジルオキシ-ベンジルオキシ-シンナメート-5-エチルノルボルネンの重合実施例1の4-ベンジルオキシ-シンナメート-5-ノルボルネンの代わりに実施例24の4-4-ベンジルオキシ-ベンジルオキシ-シンナメート-5-エチルノルボルネン50mmolをモノマーとして使用したことを除いては、実施例34と同様な方法および条件で実施例57の重合体を得たMw=130k、PDI=4.67、収率=63。実施例58:4-4-フルオロ-フェニルオキシ-ベンジルオキシ-シンナメート-5-ノルボルネンの重合実施例1の4-ベンジルオキシ-シンナメート-5-ノルボルネンの代わりに実施例25の4-4-フルオロ-フェニルオキシ-ベンジルオキシ-シンナメート-5-ノルボルネン50mmolをモノマーとして使用したことを除いては、実施例34と同様な方法および条件で実施例58の重合体を得たMw=154k、PDI=3.22、収率=72。実施例59:4-4-フルオロ-フェニルオキシ-ベンジルオキシ-シンナメート-5-メチルノルボルネンの重合実施例1の4-ベンジルオキシ-シンナメート-5-ノルボルネンの代わりに実施例26の4-4-フルオロ-フェニルオキシ-ベンジルオキシ-シンナメート-5-メチルノルボルネン50mmolをモノマーとして使用したことを除いては、実施例34と同様な方法および条件で実施例59の重合体を得たMw=148k、PDI=3.61、収率=73。実施例60:4-4-フルオロ-フェニルオキシ-ベンジルオキシ-シンナメート-5-エチルノルボルネンの重合実施例1の4-ベンジルオキシ-シンナメート-5-ノルボルネンの代わりに実施例27の4-4-フルオロ-フェニルオキシ-ベンジルオキシ-シンナメート-5-エチルノルボルネン50mmolをモノマーとして使用したことを除いては、実施例34と同様な方法および条件で実施例60の重合体を得たMw=116k、PDI=4.17、収率=68。実施例61:4-4-トリフルオロメチル-ベンジルオキシ-シンナメート-5-ノルボルネンの重合実施例1の4-ベンジルオキシ-シンナメート-5-ノルボルネンの代わりに実施例28の4-4-トリフルオロメチル-ベンジルオキシ-シンナメート-5-ノルボルネン50mmolをモノマーとして使用したことを除いては、実施例34と同様な方法および条件で実施例61の重合体を得たMw=133k、PDI=3.10、収率=44。実施例62:4-4-トリフルオロメチル-ベンジルオキシ-シンナメート-5-メチルノルボルネンの重合実施例1の4-ベンジルオキシ-シンナメート-5-ノルボルネンの代わりに実施例29の4-4-トリフルオロメチル-ベンジルオキシ-シンナメート-5-メチルノルボルネン50mmolをモノマーとして使用したことを除いては、実施例34と同様な方法および条件で実施例62の重合体を得たMw=121k、PDI=3.38、収率=48。実施例63:4-4-トリフルオロメチル-ベンジルオキシ-シンナメート-5-エチルノルボルネンの重合実施例1の4-ベンジルオキシ-シンナメート-5-ノルボルネンの代わりに実施例30の4-4-トリフルオロメチル-ベンジルオキシ-シンナメート-5-エチルノルボルネン50mmolをモノマーとして使用したことを除いては、実施例34と同様な方法および条件で実施例63の重合体を得たMw=127k、PDI=3.32、収率=41。実施例64:4-4-ブロモ-ベンジルオキシ-シンナメート-5-ノルボルネンの重合実施例1の4-ベンジルオキシ-シンナメート-5-ノルボルネンの代わりに実施例31の4-4-ブロモ-ベンジルオキシ-シンナメート-5-ノルボルネン50mmolをモノマーとして使用したことを除いては、実施例34と同様な方法および条件で実施例64の重合体を得たMw=168k、PDI=3.06、収率=74。実施例65:4-4-ブロモ-ベンジルオキシ-シンナメート-5-メチルノルボルネンの重合実施例1の4-ベンジルオキシ-シンナメート-5-ノルボルネンの代わりに実施例32の4-4-ブロモ-ベンジルオキシ-シンナメート-5-メチルノルボルネン50mmolをモノマーとして使用したことを除いては、実施例34と同様な方法および条件で実施例65の重合体を得たMw=160k、PDI=3.24、収率=83。実施例66:4-4-ブロモ-ベンジルオキシ-シンナメート-5-エチルノルボルネンの重合実施例1の4-ベンジルオキシ-シンナメート-5-ノルボルネンの代わりに実施例33の4-4-ブロモ-ベンジルオキシ-シンナメート-5-エチルノルボルネン50mmolをモノマーとして使用したことを除いては、実施例34と同様な方法および条件で実施例66の重合体を得たMw=146k、PDI=3.52、収率=72。比較例3:4-メトキシシンナメート-5-ノルボルネンの重合実施例1の4-ベンジルオキシ-シンナメート-5-ノルボルネンの代わりに比較例1の4-メトキシシンナメート-5-ノルボルネン50mmolをモノマーとして使用したことを除いては、実施例34と同様な方法および条件で比較例3の重合体を得たMw133k、PDI3.11、収率86。比較例4:4-メチルケトンシンナメート-5-ノルボルネンの重合実施例1の4-ベンジルオキシ-シンナメート-5-ノルボルネンの代わりに比較例2の4-メチルケトンシンナメート-5-ノルボルネン50mmolをモノマーとして使用したことを除いては、実施例34と同様な方法および条件で比較例4の重合体を得たMw157k、PDI3.52、収率81。実施例67:4-ベンジルオキシ-シンナメート-5-ノルボルネンの開環重合ringopeningmethathesispolymerizationおよび水素添加反応による重合体の製造Ar雰囲気下で250mlのシュレンクschlenkフラスコに4-ベンジルオキシ-シンナメート-5-ノルボルネン50mmolを入れた後、溶媒として精製されたトルエン600重量を投入した。このフラスコを重合温度である80°Cに維持した状態で助触媒であるトリエチルアルミニウムtriethylaluminum1mmolを先に投入した。次に、タングステンヘキサクロライドWCl8とエタノールが1:3の比率に混合されている0.01Mmol/Lトルエン溶液1mlWCl80.01mmol、エタノール0.03mmolをフラスコに添加した。最後に、分子量調節剤である1-オクテン15molをフラスコに添加した後、18時間80°Cで攪拌しながら反応させた。反応が終わった後、重合液に重合停止剤であるエチルビニルエーテルethylvinyletherを少量滴下して5分間攪拌した。前記重合液を300mLの高圧反応器に移送させた後、トリエチルアルミニウムTEA0.06mlを添加した。次に、グレイスラネーニッケルgraceraneyNickelslurryphaseinwater0.5gを添加した後、水素圧力を80atmに維持し、2時間150°Cで攪拌しながら反応させた。反応が完結した後、重合液をアセトンに落として沈殿させた後、これを濾過して70°Cの真空オーブンで15時間乾燥させた。その結果、4-ベンジルオキシ-シンナメート-5-ノルボルネンの開環水素添加重合体ring-openedhydrogenatedpolymerを得たMw=83k、PDI=4.92、収率=88、。実施例68:4-ベンジルオキシ-シンナメート-5-メチルノルボルネンの開環重合および水素添加反応による重合体の製造実施例1の4-ベンジルオキシ-シンナメート-5-ノルボルネンの代わりに実施例2の4-ベンジルオキシ-シンナメート-5-メチルノルボルネン50mmolをモノマーとして使用したことを除いては、実施例67と同様な方法および条件で実施例68の重合体を得たMw=87k、PDI=4.22、収率=87。実施例69:4-ベンジルオキシ-シンナメート-5-エチルノルボルネンの開環重合および水素添加反応による重合体の製造実施例1の4-ベンジルオキシ-シンナメート-5-ノルボルネンの代わりに実施例3の4-ベンジルオキシ-シンナメート-5-エチルノルボルネン50mmolをモノマーとして使用したことを除いては、実施例67と同様な方法および条件で実施例69の重合体を得たMw=71k、PDI=4.18、収率=80。実施例70:4-4-フルオロ-ベンジルオキシ-シンナメート-5-ノルボルネンの開環重合および水素添加反応による重合体の製造実施例1の4-ベンジルオキシ-シンナメート-5-ノルボルネンの代わりに実施例4の4-4-フルオロ-ベンジルオキシ-シンナメート-5-ノルボルネン50mmolをモノマーとして使用したことを除いては、実施例67と同様な方法および条件で実施例70の重合体を得たMw=90k、PDI=3.40、収率=71。実施例71:4-4-フルオロ-ベンジルオキシ-シンナメート-5-メチルノルボルネンの開環重合および水素添加反応による重合体の製造実施例1の4-ベンジルオキシ-シンナメート-5-ノルボルネンの代わりに実施例5の4-4-フルオロ-ベンジルオキシ-シンナメート-5-メチルノルボルネン50mmolをモノマーとして使用したことを除いては、実施例67と同様な方法および条件で実施例71の重合体を得たMw=87k、PDI=3.98、収率=76。実施例72:4-4-フルオロ-ベンジルオキシ-シンナメート-5-エチルノルボルネンの開環重合および水素添加反応による重合体の製造実施例1の4-ベンジルオキシ-シンナメート-5-ノルボルネンの代わりに実施例6の4-4-フルオロ-ベンジルオキシ-シンナメート-5-エチルノルボルネン50mmolをモノマーとして使用したことを除いては、実施例67と同様な方法および条件で実施例72の重合体を得たMw=68k、PDI=3.51、収率=74。実施例73:4-4-メチル-ベンジルオキシ-シンナメート-5-ノルボルネンの開環重合および水素添加反応による重合体の製造実施例1の4-ベンジルオキシ-シンナメート-5-ノルボルネンの代わりに実施例7の4-4-メチル-ベンジルオキシ-シンナメート-5-ノルボルネン50mmolをモノマーとして使用したことを除いては、実施例67と同様な方法および条件で実施例73の重合体を得たMw=69k、PDI=4.13、収率=77。実施例74:4-4-メチル-ベンジルオキシ-シンナメート-5-メチルノルボルネンの開環重合および水素添加反応による重合体の製造実施例1の4-ベンジルオキシ-シンナメート-5-ノルボルネンの代わりに実施例8の4-4-メチル-ベンジルオキシ-シンナメート-5-メチルノルボルネン50mmolをモノマーとして使用したことを除いては、実施例67と同様な方法および条件で実施例74の重合体を得たMw=81k、PDI=3.49、収率=84。実施例75:4-4-メチル-ベンジルオキシ-シンナメート-5-エチルノルボルネンの開環重合および水素添加反応による重合体の製造実施例1の4-ベンジルオキシ-シンナメート-5-ノルボルネンの代わりに実施例9の4-4-メチル-ベンジルオキシ-シンナメート-5-エチルノルボルネン50mmolをモノマーとして使用したことを除いては、実施例67と同様な方法および条件で実施例75の重合体を得たMw=55k、PDI=5.37、収率=68。実施例76:4-4-メトキシ-ベンジルオキシ-シンナメート-5-ノルボルネンの開環重合および水素添加反応による重合体の製造実施例1の4-ベンジルオキシ-シンナメート-5-ノルボルネンの代わりに実施例10の4-4-メトキシ-ベンジルオキシ-シンナメート-5-ノルボルネン50mmolをモノマーとして使用したことを除いては、実施例67と同様な方法および条件で実施例76の重合体を得たMw=88k、PDI=3.56、収率=84。実施例77:4-4-メトキシ-ベンジルオキシ-シンナメート-5-メチルノルボルネンの開環重合および水素添加反応による重合体の製造実施例1の4-ベンジルオキシ-シンナメート-5-ノルボルネンの代わりに実施例11の4-4-メトキシ-ベンジルオキシ-シンナメート-5-メチルノルボルネン50mmolをモノマーとして使用したことを除いては、実施例67と同様な方法および条件で実施例77の重合体を得たMw=81k、PDI=3.14、収率=80。実施例78:4-4-メトキシ-ベンジルオキシ-シンナメート-5-エチルノルボルネンの開環重合および水素添加反応による重合体の製造実施例1の4-ベンジルオキシ-シンナメート-5-ノルボルネンの代わりに実施例12の4-4-メトキシ-ベンジルオキシ-シンナメート-5-エチルノルボルネン50mmolをモノマーとして使用したことを除いては、実施例67と同様な方法および条件で実施例78の重合体を得たMw=84k、PDI=3.90、収率=73。実施例79:4-2-ナフタレン-メチルオキシ-シンナメート-5-ノルボルネンの開環重合および水素添加反応による重合体の製造実施例1の4-ベンジルオキシ-シンナメート-5-ノルボルネンの代わりに実施例13の4-2-ナフタレン-メチルオキシ-シンナメート-5-ノルボルネン50mmolをモノマーとして使用したことを除いては、実施例67と同様な方法および条件で実施例79の重合体を得たMw=49k、PDI=4.53、収率=55。実施例80:4-2-ナフタレン-メチルオキシ-シンナメート-5-メチルノルボルネンの開環重合および水素添加反応による重合体の製造実施例1の4-ベンジルオキシ-シンナメート-5-ノルボルネンの代わりに実施例14の4-2-ナフタレン-メチルオキシ-シンナメート-5-メチルノルボルネン50mmolをモノマーとして使用したことを除いては、実施例67と同様な方法および条件で実施例80の重合体を得たMw=53k、PDI=3.91、収率=51。実施例81:4-2-ナフタレン-メチルオキシ-シンナメート-5-エチルノルボルネンの開環重合および水素添加反応による重合体の製造実施例1の4-ベンジルオキシ-シンナメート-5-ノルボルネンの代わりに実施例15の4-2-ナフタレン-メチルオキシ-シンナメート-5-エチルノルボルネン50mmolをモノマーとして使用したことを除いては、実施例67と同様な方法および条件で実施例81の重合体を得たMw=59k、PDI=3.99、収率=54。実施例82:4-4-メチルケトンベンジルオキシ-シンナメート-5-ノルボルネンの開環重合および水素添加反応による重合体の製造実施例1の4-ベンジルオキシ-シンナメート-5-ノルボルネンの代わりに実施例16の4-4-メチルケトンベンジルオキシ-シンナメート-5-ノルボルネン50mmolをモノマーとして使用したことを除いては、実施例67と同様な方法および条件で実施例82の重合体を得たMw=93k、PDI=3.49、収率=88。実施例83:4-4-メチルケトンベンジルオキシ-シンナメート-5-メチルノルボルネンの開環重合および水素添加反応による重合体の製造実施例1の4-ベンジルオキシ-シンナメート-5-ノルボルネンの代わりに実施例17の4-4-メチルケトンベンジルオキシ-シンナメート-5-メチルノルボルネン50mmolをモノマーとして使用したことを除いては、実施例67と同様な方法および条件で実施例83の重合体を得たMw=85k、PDI=4.26、収率=81。実施例84:4-4-メチルケトンベンジルオキシ-シンナメート-5-エチルノルボルネンの開環重合および水素添加反応による重合体の製造実施例1の4-ベンジルオキシ-シンナメート-5-ノルボルネンの代わりに実施例18の4-4-メチルケトンベンジルオキシ-シンナメート-5-エチルノルボルネン50mmolをモノマーとして使用したことを除いては、実施例67と同様な方法および条件で実施例84の重合体を得たMw=94k、PDI=4.56、収率=71。実施例85:4-1-フェニルペルフルオロへプチルオキシ-シンナメート-5-ノルボルネンの開環重合および水素添加反応による重合体の製造実施例1の4-ベンジルオキシ-シンナメート-5-ノルボルネンの代わりに実施例19の4-1-フェニルペルフルオロへプチルオキシ-シンナメート-5-ノルボルネン50mmolをモノマーとして使用したことを除いては、実施例67と同様な方法および条件で実施例85の重合体を得たMw=42k、PDI=4.37、収率=54。実施例86:4-1-フェニルペルフルオロへプチルオキシ-シンナメート-5-メチルノルボルネンの開環重合および水素添加反応による重合体の製造実施例1の4-ベンジルオキシ-シンナメート-5-ノルボルネンの代わりに実施例20の4-1-フェニルペルフルオロへプチルオキシ-シンナメート-5-メチルノルボルネン50mmolをモノマーとして使用したことを除いては、実施例67と同様な方法および条件で実施例86の重合体を得たMw=45k、PDI=3.92、収率=52。実施例87:4-1-フェニルペルフルオロへプチルオキシ-シンナメート-5-エチルノルボルネンの開環重合および水素添加反応による重合体の製造実施例1の4-ベンジルオキシ-シンナメート-5-ノルボルネンの代わりに実施例21の4-1-フェニルペルフルオロへプチルオキシ-シンナメート-5-エチルノルボルネン50mmolをモノマーとして使用したことを除いては、実施例67と同様な方法および条件で実施例87の重合体を得たMw=44k、PDI=4.52、収率=43。実施例88:4-4-ベンジルオキシ-ベンジルオキシ-シンナメート-5-ノルボルネンの開環重合および水素添加反応による重合体の製造実施例1の4-ベンジルオキシ-シンナメート-5-ノルボルネンの代わりに実施例22の4-4-ベンジルオキシ-ベンジルオキシ-シンナメート-5-ノルボルネン50mmolをモノマーとして使用したことを除いては、実施例67と同様な方法および条件で実施例88の重合体を得たMw=82k、PDI=3.44、収率=70。実施例89:4-4-ベンジルオキシ-ベンジルオキシ-シンナメート-5-メチルノルボルネンの開環重合および水素添加反応による重合体の製造実施例1の4-ベンジルオキシ-シンナメート-5-ノルボルネンの代わりに実施例23の4-4-ベンジルオキシ-ベンジルオキシ-シンナメート-5-メチルノルボルネン50mmolをモノマーとして使用したことを除いては、実施例67と同様な方法および条件で実施例89の重合体を得たMw=76k、PDI=3.67、収率=73。実施例90:4-4-ベンジルオキシ-ベンジルオキシ-シンナメート-5-エチルノルボルネンの開環重合および水素添加反応による重合体の製造実施例1の4-ベンジルオキシ-シンナメート-5-ノルボルネンの代わりに実施例24の4-4-ベンジルオキシ-ベンジルオキシ-シンナメート-5-エチルノルボルネン50mmolをモノマーとして使用したことを除いては、実施例67と同様な方法および条件で実施例90の重合体を得たMw=68k、PDI=4.81、収率=65。実施例91:4-4-フルオロ-フェニルオキシ-ベンジルオキシ-シンナメート-5-ノルボルネンの開環重合および水素添加反応による重合体の製造実施例1の4-ベンジルオキシ-シンナメート-5-ノルボルネンの代わりに実施例25の4-4-フルオロ-フェニルオキシ-ベンジルオキシ-シンナメート-5-ノルボルネン50mmolをモノマーとして使用したことを除いては、実施例67と同様な方法および条件で実施例91の重合体を得たMw=51k、PDI=4.72、収率=41。実施例92:4-4-フルオロ-フェニルオキシ-ベンジルオキシ-シンナメート-5-メチルノルボルネンの開環重合および水素添加反応による重合体の製造実施例1の4-ベンジルオキシ-シンナメート-5-ノルボルネンの代わりに実施例26の4-4-フルオロ-フェニルオキシ-ベンジルオキシ-シンナメート-5-メチルノルボルネン50mmolをモノマーとして使用したことを除いては、実施例67と同様な方法および条件で実施例92の重合体を得たMw=55k、PDI=4.13、収率=47。実施例93:4-4-フルオロ-フェニルオキシ-ベンジルオキシ-シンナメート-5-エチルノルボルネンの開環重合および水素添加反応による重合体の製造実施例1の4-ベンジルオキシ-シンナメート-5-ノルボルネンの代わりに実施例27の4-4-フルオロ-フェニルオキシ-ベンジルオキシ-シンナメート-5-エチルノルボルネン50mmolをモノマーとして使用したことを除いては、実施例67と同様な方法および条件で実施例93の重合体を得たMw=49k、PDI=4.11、収率=42。実施例94:4-4-トリフルオロメチル-ベンジルオキシ-シンナメート-5-ノルボルネンの開環重合および水素添加反応による重合体の製造実施例1の4-ベンジルオキシ-シンナメート-5-ノルボルネンの代わりに実施例28の4-4-トリフルオロメチル-ベンジルオキシ-シンナメート-5-ノルボルネン50mmolをモノマーとして使用したことを除いては、実施例67と同様な方法および条件で実施例94の重合体を得たMw=53k、PDI=3.01、収率=56。実施例95:4-4-トリフルオロメチル-ベンジルオキシ-シンナメート-5-メチルノルボルネンの開環重合および水素添加反応による重合体の製造実施例1の4-ベンジルオキシ-シンナメート-5-ノルボルネンの代わりに実施例29の4-4-トリフルオロメチル-ベンジルオキシ-シンナメート-5-メチルノルボルネン50mmolをモノマーとして使用したことを除いては、実施例67と同様な方法および条件で実施例95の重合体を得たMw=72k、PDI=3.95、収率=55。実施例96:4-4-トリフルオロメチル-ベンジルオキシ-シンナメート-5-エチルノルボルネンの開環重合および水素添加反応による重合体の製造実施例1の4-ベンジルオキシ-シンナメート-5-ノルボルネンの代わりに実施例30の4-4-トリフルオロメチル-ベンジルオキシ-シンナメート-5-エチルノルボルネン50mmolをモノマーとして使用したことを除いては、実施例67と同様な方法および条件で実施例96の重合体を得たMw=59k、PDI=3.72、収率=50。実施例97:4-4-ブロモ-ベンジルオキシ-シンナメート-5-ノルボルネンの開環重合および水素添加反応による重合体の製造実施例1の4-ベンジルオキシ-シンナメート-5-ノルボルネンの代わりに実施例31の4-4-ブロモ-ベンジルオキシ-シンナメート-5-ノルボルネン50mmolをモノマーとして使用したことを除いては、実施例67と同様な方法および条件で実施例97の重合体を得たMw=97k、PDI=3.14、収率=80。実施例98:4-4-ブロモ-ベンジルオキシ-シンナメート-5-メチルノルボルネンの開環重合および水素添加反応による重合体の製造実施例1の4-ベンジルオキシ-シンナメート-5-ノルボルネンの代わりに実施例32の4-4-ブロモ-ベンジルオキシ-シンナメート-5-メチルノルボルネン50mmolをモノマーとして使用したことを除いては、実施例67と同様な方法および条件で実施例98の重合体を得たMw=93k、PDI=3.28、収率=83。実施例99:4-4-ブロモ-ベンジルオキシ-シンナメート-5-エチルノルボルネンの開環重合および水素添加反応による重合体の製造実施例1の4-ベンジルオキシ-シンナメート-5-ノルボルネンの代わりに実施例33の4-4-ブロモ-ベンジルオキシ-シンナメート-5-エチルノルボルネン50mmolをモノマーとして使用したことを除いては、実施例67と同様な方法および条件で実施例99の重合体を得たMw=88k、PDI=3.93、収率=81。<実験例>液晶フィルムの製作実施例34~99および比較例3~4の光反応性重合体の2~3重量、バインダーPETA、DPHAまたはtriacrylisocyanurateのアクリル系バインダーの0.5~1.0重量、光開始剤Ciba社のirgacure907の0.05~1重量をトルエン溶媒に溶かし、該当溶液をガラス基板、あるいは高分子フィルムCOCまたはCOPのシクロオレフィン系延伸フィルムや、TACフィルムの上に落としてバーコーティングした。80°Cで2分間乾燥した後、偏光UVを照射した。液晶方向の変わりを確認するために、硬化した配向膜の半分を隠蔽し、90度回転させて再び偏光UVを照射した。偏光UVの光量は時間で調節した。A-plate液晶25wtintolueneを配向膜上に落とし、barcoatingをして60°Cで2分間乾燥した後、20mJのUVを照射して液晶を硬化した。図2は、上記で90度回転させる前に1次配向が進行された配向膜45°と、90度回転させた後に2次配向が進行された配向膜135°間の偏光板の間でのイメージを示す。図2の左側写真は、比較例3の重合体比較例1のモノマー使用を光配向物質として使用した配向膜に対して2次配向を進行した後の写真であり、右側写真は、実施例39の重合体実施例6のモノマー使用を光配向物質として使用した配向膜に対して2次配向を進行した後の写真である。写真は交差配置された偏光板の間にフィルムを入れて取ったものである。前記図2を参照すれば、比較例3の重合体を使用した配向膜では、2次配向時に偏光方向が変更されても配向方向が良好に変化されず、配向不良が発生することを確認した。反面、実施例39の重合体を使用した配向膜では、2次配向時に偏光方向が変更されると配向方向が良好に変化されて良好なイメージを得ることができることが確認された。これは実施例の重合体が光反応性基末端にバルキーなアルアルキル構造を有することによって、光反応性基の間に大きい自由空間が確保されて、優れた光反応性、配向性および配向速度を示すばかりか、偏光方向に応じた配向方向の変化が円滑であるためであると見られる。一方、実施例35、37、43および46の重合体モノマー:実施例2、4、10および13と、比較例3および4の重合体モノマー:比較例1および2を使用して形成した配向膜に対して、前記図2で進行した方法と同様な方法で1次および2次配向を進行し、異方性変化様相を測定した。このような1次および2次配向は、光照射時間を異にしながら、それぞれ照射時間2秒つまり、2秒間照射して1次配向後、偏光方向を変えて2秒間照射することによって2次配向、3秒、5秒、10秒および30秒にして各配向膜に対して5回実施した。このような実験結果から導出された異方性変化様相に関するグラフは、図3に示されたとおりである。参考までに、図3で、左側から1~2番目のグラフは、照射時間を2秒にして1次および2次配向を進行した異方性変化様相グラフであり、3~4番目、5~6番目、7~8番目および9~10番目のグラフは、照射時間を5秒、10秒および30秒に異にして1次および2次配向を進行した異方性変化様相グラフである。前記異方性変化は、UVabsorbanceを通じて確認し、UV-visspectrometerに偏光板を設置し、AparallelとAperpendicularをそれぞれ測定して、を求めて異方性を測定および図示した。測定時、基準波長は310nmを使用した。図3を参照すれば、比較例4の重合体を使用した配向膜では、光照射による異方性変化自体が小さいため、劣悪な配向性を示すことが確認された。また、比較例3の重合体を使用した配向膜では、1次配向時にある程度の異方性の変化が示されることが確認されたが、2次配向時の異方性の絶対値が非常に小さくなることが確認された。これは2次配向時に配向方向の変化が柔軟でないことを意味し、そのため、液晶を上に乗せた時、配向不良が発生し得る。これに比べて、実施例の重合体を使用した配向膜では、2次配向後にも異方性の絶対値が大きく劣らず、配向方向が柔軟に変わる異方性を示すことが確認された。これは前記実施例の重合体が優れた配向性および配向速度を示すばかりか、偏光方向の変化による配向方向の変化が円滑であることを裏付ける。"